(57)【要約】【課題】光沢感および耐擦性に優れたパターン（印刷部）の形成に好適に用いることのできる紫外線硬化型組成物を提供すること、また、光沢感および耐擦性に優れたパターンを有する記録物を提供すること。【解決手段】本発明の紫外線硬化型組成物は、重合性化合物と、金属粉末と、フッ素含有粉末とを含み、前記フッ素含有粉末の含有率が０．０１０質量％以上５．０質量％以下であることを特徴とする。前記フッ素含有粉末の構成粒子は、フッ素系高分子で構成された粒子、フッ素系表面処理剤で処理された無機微粒子のうち少なくとも一方を含むものであることが好ましい。前記金属粉末は、構成粒子としてフッ素系表面処理剤で表面処理されたものを含むものであることが好ましい。【選択図】なし【特許請求の範囲】
【請求項１】
重合性化合物と、金属粉末と、フッ素含有粉末とを含み、
前記フッ素含有粉末の含有率が０．０１０質量％以上５．０質量％以下であることを特徴とする紫外線硬化型組成物。
【請求項２】
前記フッ素含有粉末の構成粒子は、フッ素系高分子で構成された粒子、フッ素系表面処理剤で処理された無機微粒子のうち少なくとも一方を含むものである請求項１に記載の紫外線硬化型組成物。
【請求項３】
前記無機微粒子は、少なくとも表面が酸化物を有する材料で構成されたものである請求項２に記載の紫外線硬化型組成物。
【請求項４】
前記無機微粒子の構成材料は、シリカ、アルミナおよびチタニアよりなる群から選択される１種または２種以上である請求項２または３に記載の紫外線硬化型組成物。
【請求項５】
前記金属粉末は、構成粒子としてフッ素系表面処理剤で表面処理されたものを含むものである請求項１ないし４のいずれか１項に記載の紫外線硬化型組成物。
【請求項６】
前記金属粉末は、構成粒子として、少なくとも表面が主としてＡｌで構成された母粒子が前記フッ素系表面処理剤で表面処理されたものを含むものである請求項５に記載の紫外線硬化型組成物。
【請求項７】
前記フッ素含有粉末の構成粒子は、フッ素系表面処理剤で処理された無機微粒子を含むものであり、
前記無機微粒子の表面処理に用いられたフッ素系表面処理剤と、前記金属粉末の構成粒子の表面処理に用いられたフッ素系表面処理剤とが、同一種の表面処理剤である請求項５または６に記載の紫外線硬化型組成物。
【請求項８】
前記フッ素系表面処理剤は、フッ素系シラン化合物、フッ素系リン酸エステル、フッ素系脂肪酸およびフッ素系イソシアネートからなる群から選択される１種または２種以上である請求項２ないし７のいずれか１項に記載の紫外線硬化型組成物。
【請求項９】
前記フッ素含有粉末の平均粒径が、１０ｎｍ以上３００ｎｍ以下である請求項１ないし８のいずれか１項に記載の紫外線硬化型組成物。
【請求項１０】
前記金属粉末の構成粒子は、鱗片状をなすものである請求項１ないし９のいずれか１項に記載の紫外線硬化型組成物。
【請求項１１】
前記金属粉末の構成粒子の平均厚さが、１０ｎｍ以上１００ｎｍ以下である請求項１０に記載の紫外線硬化型組成物。
【請求項１２】
前記金属粉末の構成粒子の平均厚さをＴＭ［μｍ］、前記フッ素含有粉末の平均粒径をＤＦ［μｍ］としたとき、１．５≦ＤＦ／ＴＭ≦４０の関係を満足する請求項１ないし１１のいずれか１項に記載の紫外線硬化型組成物。
【請求項１３】
前記金属粉末の平均粒径が、５００ｎｍ以上３．０μｍ以下であり、最大粒子径が、５μｍ以下である請求項１ないし１２のいずれか１項に記載の紫外線硬化型組成物。
【請求項１４】
前記重合性化合物として、脂環構造を有するモノマーを含む請求項１ないし１３のいずれか１項に記載の紫外線硬化型組成物。
【請求項１５】
前記脂環構造を有するモノマーは、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ペンタメチルピペリジルアクリレート、テトラメチルピペリジルアクリレート、２−メチル−２−アダマンチル  アクリレート、２−エチル−２−アダマンチル  アクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、テトラヒドロフルフリルアクリレート、シクロヘキサンスピロ−２−（１，３−ジオキソラン−４−イル）メチルアクリレート、および、（２−メチル−２−エチル−１，３−ジオキソラン−４−イル）メチルアクリレートよりなる群から選択される１種または２種以上を含むものである請求項１４に記載の紫外線硬化型組成物。
【請求項１６】
前記脂環構造を有するモノマー以外の重合性化合物として、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものである請求項１４または１５に記載の紫外線硬化型組成物。
【請求項１７】
請求項１ないし１６のいずれか１項に記載の紫外線硬化型組成物を記録媒体上に付与し、その後、紫外線を照射することにより製造されたことを特徴とする記録物。
【請求項１８】
記録媒体と、印刷部とを有する記録物であって、
前記印刷部は、金属粉末と、フッ素含有粉末とを含むものであり、
前記印刷部を平面視した際に、前記印刷部の表面に露出している前記フッ素含有粉末の構成粒子の前記印刷部の単位面積当たりの数が、０．２０個／μｍ２以上３．０個／μｍ２以下であることを特徴とする記録物。
【請求項１９】
前記印刷部中における前記フッ素含有粉末の含有率が０．０１０質量％以上５．０質量％以下である請求項１８に記載の記録物。
【請求項２０】
前記印刷部中における前記金属粉末の含有率が０．５質量％以上２９質量％以下である請求項１８または１９に記載の記録物。
【請求項２１】
前記印刷部は、前記金属粉末の構成粒子よりも高く突出している、前記フッ素含有粉末の構成粒子を含むものである請求項１８ないし２０のいずれか１項に記載の記録物。
【請求項２２】
前記印刷部は、紫外線硬化性樹脂の硬化物により、前記金属粉末および前記フッ素含有粉末が固定化されたものである請求項１８ないし２１のいずれか１項に記載の記録物。
【発明の詳細な説明】
【技術分野】
【０００１】
本発明は、紫外線硬化型組成物および記録物に関するものである。
【背景技術】
【０００２】
従来から、光沢感のある外観を呈する装飾品の製造方法として、金属めっきや、金属箔を用いた箔押し印刷、金属箔を用いた熱転写等が用いられてきた。
【０００３】
しかし、これらの方法では、微細なパターンを形成することや、曲面部への適用が困難であるといった問題があった。
【０００４】
他方、顔料または染料を含む組成物を、インクジェット法等の方法により、記録媒体に付与する記録方法が用いられている。このような方法では、微細なパターンの形成や、曲面部への記録にも好適に適用できるという点で優れている。また、近年、耐擦性、耐水性、耐溶剤性等を特に優れたものとするため等に、紫外線を照射すると硬化する組成物（紫外線硬化型組成物）が用いられている（例えば、特許文献１参照）。
【０００５】
しかしながら、単に、顔料や染料の代わりに、金属粉末を適用しようとした場合、当該金属が本来有している光沢感等の特性を十分に発揮させることができないという問題点があり、また、摩擦による外観の変化が大きいという問題点があった。
【先行技術文献】
【特許文献】
【０００６】
【特許文献１】特開２００９−５７５４８号公報
【発明の概要】
【発明が解決しようとする課題】
【０００７】
本発明の目的は、光沢感および耐擦性に優れたパターン（印刷部）の形成に好適に用いることのできる紫外線硬化型組成物を提供すること、また、光沢感および耐擦性に優れたパターン（印刷部）を有する記録物を提供することにある。
【課題を解決するための手段】
【０００８】
このような目的は、下記の本発明により達成される。
本発明の紫外線硬化型組成物は、重合性化合物と、金属粉末と、フッ素含有粉末とを含み、
前記フッ素含有粉末の含有率が０．０１０質量％以上５．０質量％以下であることを特徴とする。
【０００９】
これにより、光沢感および耐擦性に優れたパターン（印刷部）の形成に好適に用いることのできる紫外線硬化型組成物を提供することができる。
【００１０】
本発明の紫外線硬化型組成物では、前記フッ素含有粉末の構成粒子は、フッ素系高分子で構成された粒子、フッ素系表面処理剤で処理された無機微粒子のうち少なくとも一方を含むものであることが好ましい。
【００１１】
これにより、紫外線硬化型組成物を用いて製造される記録物の耐擦性、耐久性を特に優れたものとすることができ、例えば、より強い摩擦力が加わった場合や、より多くの回数の摩擦が加わった場合であっても、優れた美的外観を保持することができる。
【００１２】
本発明の紫外線硬化型組成物では、前記無機微粒子は、少なくとも表面が酸化物を有する材料で構成されたものであることが好ましい。
【００１３】
これにより、紫外線硬化型組成物を用いて製造される記録物の耐擦性を特に優れたものとすることができる。
【００１４】
本発明の紫外線硬化型組成物では、前記無機微粒子の構成材料は、シリカ、アルミナおよびチタニアよりなる群から選択される１種または２種以上であることが好ましい。
【００１５】
これにより、フッ素含有粉末の構成粒子の硬度をより高いものとすることができるとともに、フッ素系表面処理剤で処理を行いやすく、より高い緻密度での表面処理が可能となるため、紫外線硬化型組成物中のフッ素含有粉末の含有率、紫外線硬化型組成物を用いて形成される印刷部中のフッ素含有粉末の含有率をさらに低いものとした場合であっても、紫外線硬化型組成物を用いて製造される記録物の耐擦性、耐久性を十分に優れたものとすることができる。また、フッ素含有粉末の透明性を特に高いものとすることができるため、紫外線硬化型組成物を用いて製造される記録物の美的外観をより確実に優れたものとすることができる。
【００１６】
本発明の紫外線硬化型組成物では、前記金属粉末は、構成粒子としてフッ素系表面処理剤で表面処理されたものを含むものであることが好ましい。
【００１７】
これにより、紫外線硬化型組成物中における金属粉末の分散安定性および化学的安定性を特に優れたものとし、紫外線硬化型組成物の保存安定性、長期間にわたる吐出安定性を特に優れたものとすることができる。また、記録物の耐擦性を特に優れたものとすることができる。また、記録物の製造時において、金属粉末を印刷部の外表面付近に好適に配列（リーフィング）させることができ、記録物（印刷部）の光沢感を特に優れたものとすることができる。
【００１８】
本発明の紫外線硬化型組成物では、前記金属粉末は、構成粒子として、少なくとも表面が主としてＡｌで構成された母粒子が前記フッ素系表面処理剤で表面処理されたものを含むものであることが好ましい。
【００１９】
これにより、記録物の生産コストの上昇を抑制しつつ、記録物の光沢感、高級感を特に優れたものとすることができる。また、Ａｌは、本来、各種金属材料の中でも特に優れた光沢感を呈するものであるが、紫外線硬化型組成物に、Ａｌで構成された粒子を適用しようとした場合に、紫外線硬化型組成物の保存安定性は特に低いものとなり、ゲル化による粘度上昇による吐出安定性の低下等の問題が特に発生し易いことを本発明者は見出していた。これに対し、フッ素系表面処理剤による表面処理を行うことにより、表面がＡｌで構成された粒子を用いた場合であっても、上記のような問題の発生を確実に防止することができる。
【００２０】
本発明の紫外線硬化型組成物では、前記フッ素含有粉末の構成粒子は、フッ素系表面処理剤で処理された無機微粒子を含むものであり、
前記無機微粒子の表面処理に用いられたフッ素系表面処理剤と、前記金属粉末の構成粒子の表面処理に用いられたフッ素系表面処理剤とが、同一種の表面処理剤であることが好ましい。
【００２１】
これにより、金属粉末とフッ素含有粉末の両者の表面特性（界面エネルギー、帯電状態等）が類似することにより、紫外線硬化型組成物中における金属粉末およびフッ素含有粉末の分散の安定性が特に優れたものとなり、より長期にわたって粘度や粒度の増加を効果的により抑制することができる。また、紫外線硬化型組成物を用いて製造される記録物においては、より確実に印刷部を平面視した際に金属粉末とフッ素含有粉末とが均等に存在するものとすることができ（印刷部を平面視した際に金属粉末が偏在する領域とフッ素含有粉末が偏在する領域とに分離することをより確実に防止することができ）、安定的に、記録物の美的外観および耐擦性を優れたものとすることができる。
【００２２】
本発明の紫外線硬化型組成物では、前記フッ素系表面処理剤は、フッ素系シラン化合物、フッ素系リン酸エステル、フッ素系脂肪酸およびフッ素系イソシアネートからなる群から選択される１種または２種以上であることが好ましい。
【００２３】
これにより、フッ素系表面処理剤で処理された粒子の表面自由エネルギーをより効果的に低下させることができ、重合性化合物との間での界面エネルギーの差をより大きいものとし、疎水性相互作用がより強く働くこととなり、記録物の表面に、金属粉末、フッ素含有粉末をより効果的に配列させることができる。その結果、記録物の光沢感、耐擦性を特に優れたものとすることができる。
【００２４】
本発明の紫外線硬化型組成物では、前記フッ素含有粉末の平均粒径が、１０ｎｍ以上３００ｎｍ以下であることが好ましい。
【００２５】
これにより、紫外線硬化型組成物を用いて製造される記録物の美的外観、光沢感を十分に優れたものとしつつ、耐擦性を特に優れたものとすることができる。また、紫外線硬化型組成物中におけるフッ素含有粉末の分散安定性、紫外線硬化型組成物の保存安定性を特に優れたものとすることができる。
【００２６】
本発明の紫外線硬化型組成物では、前記金属粉末の構成粒子は、鱗片状をなすものであることが好ましい。
【００２７】
これにより、紫外線硬化型組成物を用いて製造される記録物の光沢感、高級感を特に優れたものとすることができる。また、記録物の耐擦性、耐久性を特に優れたものとすることができる。
【００２８】
本発明の紫外線硬化型組成物では、前記金属粉末の構成粒子の平均厚さが、１０ｎｍ以上１００ｎｍ以下であることが好ましい。
【００２９】
これにより、紫外線硬化型組成物を用いて製造される記録物の光沢感、高級感をさらに優れたものとすることができる。また、記録物の耐擦性、耐久性をさらに優れたものとすることができる。
【００３０】
本発明の紫外線硬化型組成物では、前記金属粉末の構成粒子の平均厚さをＴＭ［μｍ］、前記フッ素含有粉末の平均粒径をＤＦ［μｍ］としたとき、１．５≦ＤＦ／ＴＭ≦４０の関係を満足することが好ましい。
【００３１】
これにより、紫外線硬化型組成物を用いて製造される記録物の美的外観を十分に優れたものとしつつ、記録物の耐擦性を特に優れたものとすることができる。
【００３２】
本発明の紫外線硬化型組成物では、前記金属粉末の平均粒径が、５００ｎｍ以上３．０μｍ以下であり、最大粒子径が、５μｍ以下であることが好ましい。
【００３３】
これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【００３４】
本発明の紫外線硬化型組成物では、前記重合性化合物として、脂環構造を有するモノマーを含むことが好ましい。
【００３５】
これにより、紫外線硬化型組成物の保存安定性を特に優れたものとすることができるとともに、紫外線硬化型組成物を用いて製造される記録物の印刷部の光沢感、耐擦性を特に優れたものとすることができる。
【００３６】
本発明の紫外線硬化型組成物では、前記脂環構造を有するモノマーは、トリス（２−アクリロイルオキシエチル）イソシアヌレート、ジシクロペンテニルオキシエチルアクリレート、アダマンチルアクリレート、γ−ブチロラクトンアクリレート、Ｎ−ビニルカプロラクタム、Ｎ−ビニルピロリドン、ペンタメチルピペリジルアクリレート、テトラメチルピペリジルアクリレート、２−メチル−２−アダマンチル  アクリレート、２−エチル−２−アダマンチル  アクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、テトラヒドロフルフリルアクリレート、シクロヘキサンスピロ−２−（１，３−ジオキソラン−４−イル）メチルアクリレート、および、（２−メチル−２−エチル−１，３−ジオキソラン−４−イル）メチルアクリレートよりなる群から選択される１種または２種以上を含むものであることが好ましい。
【００３７】
これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【００３８】
本発明の紫外線硬化型組成物では、前記脂環構造を有するモノマー以外の重合性化合物として、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものであることが好ましい。
【００３９】
これにより、紫外線硬化型組成物の保存安定性、吐出安定性を優れたものとしつつ、インクジェット法による吐出後の紫外線硬化型組成物の反応性を特に優れたものとし、記録物の生産性を特に優れたものとすることができるとともに、形成されるパターンの耐擦性等を特に優れたものとすることができる。
【００４０】
本発明の記録物は、本発明の紫外線硬化型組成物を記録媒体上に付与し、その後、紫外線を照射することにより製造されたことを特徴とする。
【００４１】
これにより、光沢感および耐擦性に優れたパターン（印刷部）を有する記録物を提供することができる。
【００４２】
本発明の記録物は、記録媒体と、印刷部とを有する記録物であって、
前記印刷部は、金属粉末と、フッ素含有粉末とを含むものであり、
前記印刷部を平面視した際に、前記印刷部の表面に露出している前記フッ素含有粉末の構成粒子の前記印刷部の単位面積当たりの数が、０．２０個／μｍ２以上３．０個／μｍ２以下であることを特徴とする。
【００４３】
これにより、光沢感および耐擦性に優れたパターン（印刷部）を有する記録物を提供することができる。
【００４４】
本発明の記録物では、前記印刷部中における前記フッ素含有粉末の含有率が０．０１０質量％以上５．０質量％以下であることが好ましい。
これにより、印刷部の光沢感および耐擦性を特に優れたものとすることができる。
【００４５】
本発明の記録物では、前記印刷部中における前記金属粉末の含有率が０．５質量％以上２９質量％以下であることが好ましい。
【００４６】
これにより、記録物の光沢感、高級感を特に優れたものとすることができるとともに、記録物の耐擦性、耐久性を特に優れたものとすることができる。
【００４７】
本発明の記録物では、前記印刷部は、前記金属粉末の構成粒子よりも高く突出している、前記フッ素含有粉末の構成粒子を含むものであることが好ましい。
これにより、記録物の耐擦性を特に優れたものとすることができる。
【００４８】
本発明の記録物では、前記印刷部は、紫外線硬化性樹脂の硬化物により、前記金属粉末および前記フッ素含有粉末が固定化されたものであることが好ましい。
【００４９】
これにより、記録物の耐熱性、耐久性等を特に優れたものとすることができる。また、記録物の生産性を特に優れたものとすることができるとともに、記録物の製造時における紫外線の照射条件の調整により、容易かつ確実に、印刷部の表面に露出しているフッ素含有粉末の構成粒子の印刷部の単位面積当たりの数を調整することができる。
【図面の簡単な説明】
【００５０】
【図１】本発明の記録物の好適な実施形態を模式的に示す断面図である。
【図２】本発明の記録物の好適な実施形態を模式的に示す平面図である。
【発明を実施するための形態】
【００５１】
以下、本発明の好適な実施形態について詳細に説明する。
《紫外線硬化型組成物》
まず、本発明の紫外線硬化型組成物について説明する。
【００５２】
本発明の紫外線硬化型組成物は、紫外線の照射により重合する重合性化合物と、金属粉末とを含むものである。
【００５３】
ところで、従来から、光沢感のある外観を呈する装飾品の製造方法として、金属めっきや、金属箔を用いた箔押し印刷、金属箔を用いた熱転写等が用いられてきた。
【００５４】
しかし、これらの方法では、微細なパターンを形成することや、曲面部への適用が困難であるといった問題があった。
【００５５】
他方、顔料または染料を含む組成物を、インクジェット法等の方法により、記録媒体に付与する記録方法が用いられている。このような方法では、微細なパターンの形成や、曲面部への記録にも好適に適用できるという点で優れている。また、近年、耐擦性、耐水性、耐溶剤性等を特に優れたものとするため等に、紫外線を照射すると硬化する組成物（紫外線硬化型組成物）が用いられている。
【００５６】
しかしながら、単に、顔料や染料の代わりに、金属粉末を適用しようとした場合、当該金属が本来有している光沢感等の特性を十分に発揮させることができないという問題点があり、また、摩擦による外観の変化が大きいという問題点があった。
【００５７】
そこで、発明者は、上記のような問題を解決する目的で鋭意研究を行った結果、本発明に至った。すなわち、本発明の紫外線硬化型組成物は、金属粉末とともに、所定の含有率でフッ素含有粉末を含むものである。これにより、紫外線硬化型組成物を用いて製造される記録物において、フッ素含有粉末を印刷部（印刷層）の外表面付近に好適に配列させることができ、印刷部の耐擦性を優れたものとし、摩擦による外観の変化（例えば、光沢感の低下、審美性（美的外観）の低下等）を効果的に防止することができる。
【００５８】
本発明の紫外線硬化型組成物は、いかなる方法で記録媒体上に付与されるものであってもよいが、インクジェット法により付与（吐出）されるものであるのが好ましい。インクジェット法では、微細なパターンの形成や、曲面部への記録にも好適に適用できる。また、インクジェット法では、インク（紫外線硬化型組成物）がノズル等の微細な流路を通過する必要があるが、インク（紫外線硬化型組成物）の保存安定性が劣る場合に、このような部位で固形分の凝集・析出が発生したり、ゲル化による粘度上昇によって、吐出安定性が低下し、所望のパターン（印刷部）の形成をすることができないという問題があったが、本発明では、インクジェット法に紫外線硬化型組成物を適用した場合であっても、このような問題の発生を確実に防止することができる。すなわち、紫外線硬化型組成物がインクジェット法に適用されるものである場合に、本発明による効果がより顕著に発揮される。以下の説明では、本発明の紫外線硬化型組成物がインクジェット法に適用される場合について中心的に説明する。
【００５９】
＜金属粉末＞
本発明の紫外線硬化型組成物は、金属粉末を含むものである。
【００６０】
金属粉末は、複数個の粒子を含むものであり、金属粉末を構成する粒子は、外観上視認される部位の少なくとも一部が金属材料で構成されたものであり、通常、外表面付近が金属材料で構成されたものである。
【００６１】
本発明の紫外線硬化型組成物において、金属粉末は、フッ素系表面処理剤で表面処理された粒子を含むものであるのが好ましい。
【００６２】
これにより、紫外線硬化型組成物中における金属粉末の分散安定性および化学的安定性を特に優れたものとし、紫外線硬化型組成物の保存安定性、長期間にわたる吐出安定性を特に優れたものとすることができる。また、紫外線硬化型組成物を用いて製造される記録物において、フッ素含有粉末とともに、金属粉末を印刷部の外表面付近に好適に配列させることができ、金属粉末を構成する金属材料が本来有している光沢感等の特性をより効果的に発揮させることができる。また、特に、金属粉末の構成粒子およびフッ素含有粉末の構成粒子が、共通して、フッ素系の材料で構成されたものであることにより、印刷部において、金属粉末の構成粒子の近傍にフッ素含有粉末の構成粒子を配置させることができるため、印刷部の耐擦性を、より高いレベルで、かつ、確実に優れたものとすることができ、前記のような効果を顕著に発揮させることができる。また、金属粉末を構成する粒子がフッ素系表面処理剤で表面処理されたものであることにより、紫外線硬化型組成物の構成材料として表面張力の低い重合性化合物を用いた場合であっても、紫外線硬化型組成物を用いて製造される記録物において、確実に金属粉末を印刷部の外表面付近に好適に配列（リーフィング）させることができ、金属粉末を構成する金属材料が本来有している光沢感等の特性を十分に発揮させることができる。したがって、重合性化合物の選択の幅が広がり、金属材料が本来有している光沢感を犠牲にすることなく、紫外線硬化型組成物の特性や紫外線硬化型組成物を用いて製造される記録物の特性（例えば、紫外線硬化型組成物の粘度、保存安定性、吐出安定性、記録物の耐擦性等）を容易に調整することができる。
【００６３】
以下、金属粉末が、構成粒子としてフッ素系表面処理剤で表面処理されたものを含むものである場合の例について代表的に説明する。
【００６４】
（母粒子）
まず、金属粉末を構成する粒子の母粒子（フッ素系表面処理剤による表面処理を受ける粒子）について説明する。
【００６５】
金属粉末を構成する粒子の母粒子は、少なくとも、表面付近を含む領域が金属材料で構成されたものであればよく、例えば、全体が金属材料で構成されたものであってもよいし、非金属材料で構成された基部と、当該基部を被覆する金属材料で構成された被膜とを有するものであってもよい。
【００６６】
また、母粒子を構成する金属材料としては、単体としての金属や各種合金等を用いることができるが、母粒子は、少なくとも表面付近が主としてＡｌで構成されたものであるのが好ましい。これにより、記録物の生産コストの上昇を抑制しつつ、記録物の光沢感、高級感を特に優れたものとすることができる。また、Ａｌは、本来、各種金属材料の中でも特に優れた光沢感を呈するものであるが、紫外線硬化型組成物に、Ａｌで構成された粒子を適用しようとした場合に、紫外線硬化型組成物の保存安定性は特に低いものとなり、ゲル化による粘度上昇による吐出安定性の低下等の問題が特に発生し易いことを本発明者は見出していた。これに対し、フッ素系表面処理剤による表面処理を行うことにより、表面がＡｌで構成された粒子を用いた場合であっても、上記のような問題の発生を確実に防止することができる。すなわち、金属粉末が、少なくとも表面が主としてＡｌで構成された母粒子がフッ素系表面処理剤で表面処理されたものであることにより、前述したような効果は特に顕著に発揮される。
【００６７】
また、母粒子は、いかなる方法で製造されたものであってもよいが、Ａｌで構成されたものである場合には、気相成膜法によりＡｌで構成された膜を形成し、その後、当該膜を粉砕することにより得られたものであるのが好ましい。これにより、本発明の紫外線硬化型組成物を用いて形成されるパターン（印刷部）において、Ａｌが本来有している光沢感等をより効果的に表現させることができる。また、各粒子間での特性のばらつきを抑制することができる。また、当該方法を用いることにより、比較的薄い金属粉末であっても好適に製造することができる。
【００６８】
このような方法を用いて母粒子を製造する場合、例えば、基材上に、Ａｌで構成された膜の形成（成膜）を行うことにより、母粒子を好適に製造することができる。前記基材としては、例えば、ポリエチレンテレフタレート等のプラスチックフィルム等を用いることができる。また、基材は、成膜面に離型剤層を有するものであってもよい。
【００６９】
また、前記粉砕は、液体中において、前記膜に超音波振動を付与することにより行われるものであるのが好ましい。これにより、後述するような粒径の金属粉末を容易かつ確実に得ることができるとともに、各粒子間での大きさ、形状、特性のばらつきの発生を抑制することができる。
【００７０】
また、上記のような方法で、粉砕を行う場合、前記液体としては、メタノール、エタノール、プロパノール、ブタノール等のアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼン等の炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、ジエチレングリコールモノブチルエーテルアセテート、ジエチレングリコールｎ−ブチルエーテル、トリプロピレングリコールジメチルエーテル、トリエチレングリコールジエチルエーテル、１，２−ジメトキシエタン、ビス（２−メトキシエチル）エーテル、ｐ−ジオキサン等のエーテル系化合物、さらにプロピレンカーボネート、γ−ブチロラクトン、Ｎ−メチル−２−ピロリドン、Ｎ，Ｎ−ジメチルホルムアミド（ＤＭＦ）、Ｎ，Ｎ−ジメチルアセトアミド（ＤＭＡ）、ジメチルスルホキシド、シクロヘキサノン、アセトニトリル等の極性化合物を好適に用いることができる。このような液体を用いることにより、母粒子の不本意な酸化等を防止しつつ、母粒子、金属粉末の生産性を特に優れたものとし、また、各粒子間での大きさ、形状、特性のばらつきを特に小さいものとすることができる。
【００７１】
（フッ素系表面処理剤）
上述したように、本実施形態において金属粉末は、フッ素系表面処理剤で表面処理されたものである。
【００７２】
フッ素系表面処理剤としては、分子内に少なくとも１個のフッ素原子を有する化合物で、母粒子にフッ素原子を導入することができる化合物を用いることができる。
【００７３】
金属粉末の構成粒子の表面処理に用いられるフッ素系表面処理剤としては、例えば、フッ素系シラン化合物、フッ素系リン酸エステル、フッ素系脂肪酸（フッ素系脂肪酸のエステルを含む。以下、同様。）、フッ素系イソシアネート等が挙げられるが、中でも、フッ素系シラン化合物、フッ素系リン酸エステル、フッ素系脂肪酸およびフッ素系イソシアネートよりなる群から選択される１種または２種以上を用いるのが好ましい。これにより、金属粉末の構成粒子の表面自由エネルギーをより効果的に低下させることができ、重合性化合物との間での界面エネルギーの差をより大きいものとし、疎水性相互作用がより強く働くこととなり、記録物の表面に、金属粉末をより効果的に配列させることができる。その結果、記録物の光沢感を特に優れたものとすることができる。
【００７４】
特に、フッ素系シラン化合物を用いた場合、紫外線硬化型組成物を用いて製造される記録物が特に優れた耐久性、耐候性を示し、より長期にわたって膜の硬度が保持できる。
【００７５】
また、リン酸エステルの表面処理剤は酸に強いため、フッ素系リン酸エステルを用いた場合、酸性の環境下においても、紫外線硬化型組成物を用いて製造された記録物が優れた耐久性、耐候性を示す。
【００７６】
また、フッ素系脂肪酸を用いた場合、金、銀、白金等の貴金属、銅やアルミ等で構成された母粒子に対してより効果的に表面処理が行うことができ、官能基が小さく結晶性の高い膜（表面処理層）を形成することができるため、表面自由エネルギーを効果的に下げることができる。その結果、より小さな粒子を効果的に記録物の表面に並べることができ、耐擦性のさらなる向上を図ることができる。
【００７７】
また、フッ素系イソシアネートを用いた場合、母粒子に対してより緻密な表面処理を施すことができるとともに、母粒子との結合力をより強固なものとすることができ、金属粉末の耐久性が高まるため、より長期にわたって耐擦性を保持することができる。
【００７８】
フッ素系シラン化合物としては、分子内に少なくとも１個のフッ素原子を有するシラン化合物を用いることができる。
【００７９】
特に、表面処理剤としてのフッ素系シラン化合物は、下記式（４）で表される化学構造を有するものであるのが好ましい。
【００８０】
Ｒ１ＳｉＸ１ａＲ２（３−ａ）      （４）
（式（４）中、Ｒ１は、水素原子の一部または全部がフッ素原子で置換された炭化水素基を表し、Ｘ１は、加水分解基、エーテル基、クロロ基または水酸基を表し、Ｒ２は、炭素数１以上４以下のアルキル基を表し、ａは、１以上３以下の整数である。）
【００８１】
これにより、紫外線硬化型組成物の保存安定性を特に優れたものとし、紫外線硬化型組成物を用いて製造される記録物の印刷部の光沢感、耐擦性を特に優れたものとすることができる。
【００８２】
式（４）中のＲ１としては、例えば、水素原子の一部または全部がフッ素原子で置換されたアルキル基、アルケニル基、アリール基、アラルキル基等が挙げられ、さらに、分子構造に含まれる水素原子（フッ素原子で置換されていない水素原子）のうちの少なくとも一部がアミノ基、カルボキシル基、ヒドロキシル基、チオール基等で置換されていてもよく、炭素鎖中に−Ｏ−、−Ｓ−、−ＮＨ−、−Ｎ＝等のヘテロ原子やベンゼン等の芳香族環が挟まっていてもよい。Ｒ１の具体例としては、例えば、水素原子の一部または全部がフッ素原子で置換されたフェニル基、ベンジル基、フェネチル基、ヒドロキシフェニル基、クロロフェニル基、アミノフェニル基、ナフチル基、アンスレニル基、ピレニル基、チエニル基、ピロリル基、シクロヘキシル基、シクロヘキセニル基、シクロペンチル基、シクロペンテニル基、ピリジニル基、メチル基、エチル基、ｎ−プロピル基、イソプロピル基、ｎ−ブチル基、イソブチル基、ｓｅｃ−ブチル基、ｔｅｒｔ−ブチル基、オクタデシル基、ｎ−オクチル基、クロロメチル基、メトキシエチル基、ヒドロキシエチル基、アミノエチル基、シアノ基、メルカプトプロピル基、ビニル基、アリル基、アクリロキシエチル基、メタクリロキシエチル基、グリシドキシプロピル基、アセトキシ基等が挙げられる。
【００８３】
式（４）で表されるフッ素系シラン化合物の具体例としては、ジメチルジメトキシシラン、ジエチルジエトキシシラン、１−プロペニルメチルジクロロシラン、プロピルジメチルクロロシラン、プロピルメチルジクロロシラン、プロピルトリクロロシラン、プロピルトリエトキシシラン、プロピルトリメトキシシラン、スチリルエチルトリメトキシシラン、テトラデシルトリクロロシラン、３−チオシアネートプロピルトリエトキシシラン、ｐ−トリルジメチルクロロシラン、ｐ−トリルメチルジクロロシラン、ｐ−トリルトリクロロシラン、ｐ−トリルトリメトキシシラン、ｐ−トリルトリエトキシシラン、ジ−ｎ−プロピルジ−ｎ−プロポキシシラン、ジイソプロピルジイソプロポキシシラン、ジ−ｎ−ブチルジ−ｎ−ブチロキシシラン、ジ−ｓｅｃ−ブチルジ−ｓｅｃ−ブチロキシシラン、ジ−ｔ−ブチルジ−ｔ−ブチロキシシラン、オクタデシルトリクロロシラン、オクタデシルメチルジエトキシシラン、オクタデシルトリエトキシシラン、オクタデシルトリメトキシシラン、オクタデシルジメチルクロロシラン、オクタデシルメチルジクロロシラン、オクタデシルメトキシジクロロシラン、７−オクテニルジメチルクロロシラン、７−オクテニルトリクロロシラン、７−オクテニルトリメトキシシラン、オクチルメチルジクロロシラン、オクチルジメチルクロロシラン、オクチルトリクロロシラン、１０−ウンデセニルジメチルクロロシラン、ウンデシルトリクロロシラン、ビニルジメチルクロロシラン、メチルドデシルジメトキシシラン、メチルドデシルジエトキシシラン、メチルオクタデシルジメトキシシラン、メチルオクタデシルジエトキシシラン、ｎ−オクチルメチルジメトキシシラン、ｎ−オクチルメチルジエトキシシラン、トリアコンチルジメチルクロロシラン、トリアコンチルトリクロロシラン、メチルトリメトキシシラン、メチルトリエトキシシラン、メチルトリ−ｎ−プロポキシシラン、メチルトリイソプロポキシシラン、メチルトリ−ｎ−ブチロキシシラン、メチルトリ−ｓｅｃ−ブチロキシシラン、メチルトリ−ｔ−ブチロキシシラン、エチルトリメトキシシラン、エチルトリエトキシシラン、エチルトリ−ｎ−プロポキシシラン、エチルトリイソプロポキシシラン、エチル−ｎ−ブチロキシシラン、エチルトリ−ｓｅｃ−ブチロキシシラン、エチルトリ−ｔ−ブチロキシシラン、ｎ−プロピルトリメトキシシラン、イソブチルトリメトキシシラン、ｎ−ヘキシルトリメトキシシラン、ヘキサデシルトリメトキシシラン、ｎ−オクチルトリメトキシシラン、ｎ−ドデシルトリエトキシシラン、ｎ−オクタデシルトリメトキシシラン、ｎ−プロピルトリエトキシシラン、イソブチルトリエトキシシラン、ｎ−ヘキシルトリエトキシシラン、ヘキサデシルトリエトキシシラン、ｎ−オクチルトリエトキシシラン、ｎ−ドデシルトリメトキシシラン、ｎ−オクタデシルトリエトキシシラン、２−〔２−（トリクロロシリル）エチル〕ピリジン、４−〔２−（トリクロロシリル）エチル〕ピリジン、ジフェニルジメトキシシラン、ジフェニルジエトキシシラン、１，３−（トリクロロシリルメチル）ヘプタコサン、ジベンジルジメトキシシラン、ジベンジルジエトキシシラン、フェニルトリメトキシシラン、フェニルトリメチルジメトキシシラン、フェニルジメチルメトキシシラン、フェニルジメトキシシラン、フェニルジエトキシシラン、フェニルメチルジエトキシシラン、フェニルジメチルエトキシシラン、ベンジルトリエトキシシラン、ベンジルトリメトキシシラン、ベンジルメチルジメトキシシラン、ベンジルジメチルメトキシシラン、ベンジルジメトキシシラン、ベンジルジエトキシシラン、ベンジルメチルジエトキシシラン、ベンジルジメチルエトキシシラン、３−アセトキシプロピルトリメトキシシラン、３−アクリロキシプロピルトリメトキシシラン、アリルトリメトキシシラン、アリルトリエトキシシラン、４−アミノブチルトリエトキシシラン、（アミノエチルアミノメチル）フェネチルトリメトキシシラン、Ｎ−（２−アミノエチル）−３−アミノプロピルメチルジメトキシシラン、Ｎ−（２−アミノエチル）−３−アミノプロピルトリメトキシシラン、６−（アミノヘキシルアミノプロピル）トリメトキシシラン、ｐ−アミノフェニルトリメトキシシラン、ｐ−アミノフェニルエトキシシラン、ｍ−アミノフェニルトリメトキシシラン、ｍ−アミノフェニルエトキシシラン、３−アミノプロピルトリメトキシシラン、３−アミノプロピルトリエトキシシシラン、ω−アミノウンデシルトリメトキシシラン、アミルトリエトキシシラン、ベンゾオキサシレピンジメチルエステル、５−（ビシクロヘプテニル）トリエトキシシラン、ビス（２−ヒドロキシエチル）−３−アミノプロピルトリエトキシシラン、８−ブロモオクチルトリメトキシシラン、ブロモフェニルトリメトキシシラン、３−ブロモプロピルトリメトキシシラン、ｎ−ブチルトリメトキシシラン、２−クロロメチルトリエトキシシラン、クロロメチルメチルジエトキシシラン、クロロメチルメチルジイソプロポキシラン、ｐ−（クロロメチル）フェニルトリメトキシシラン、クロロメチルトリエトキシシラン、クロロフェニルトリエトキシシラン、３−クロロプロピルメチルジメトキシシラン、３−クロロプロピルトリエトキシシラン、３−クロロプロピルトリメトキシシラン、２−（４−クロロスルフォニルフェニル）エチルトリメトキシシラン、２−シアノエチルトリエトキシシラン、２−シアノエチルトリメトキシシラン、シアノメチルフェネチルトリエトキシシラン、３−シアノプロピルトリエトキシシラン、２−（３−シクロヘキセニル）エチルトリメトキシシラン、２−（３−シクロヘキセニル）エチルトリエトキシシラン、３−シクロヘキセニルトリクロロシラン、２−（３−シクロヘキセニル）エチルトリクロロシラン、２−（３−シクロヘキセニル）エチルジメチルクロロシシラン、２−（３−シクロヘキセニル）エチルメチルジクロロシシラン、シクロヘキシルジメチルクロロシラン、シクロヘキシルエチルジメトキシシラン、シクロヘキシルメチルジクロロシラン、シクロヘキシルメチルジメトキシシラン、（シクロヘキシルメチル）トリクロロシラン、シクロヘキシルトリクロロシラン、シクロヘキシルトリメトキシシラン、シクロオクチルトリクロロシラン、（４−シクロオクテニル）トリクロロシラン、シクロペンチルトリクロロシラン、シクロペンチルトリメトキシシラン、１，１−ジエトキシ−１−シラシクロペンタ���３−エン、３−（２，４−ジニトロフェニルアミノ）プロピルトリエトキシシラン、（ジメチルクロロシリル）メチル−７，７−ジメチルノルピナン、（シクロヘキシルアミノメチル）メチルジエトキシシラン、（３−シクロペンタジエニルプロピル）トリエトキシシラン、Ｎ，Ｎ−ジエチル−３−アミノプロピル）トリメトキシシラン、２−（３，４−エポキシシクロヘキシル）エチルトリメトキシシラン、２−（３，４−エポキシシクロヘキシル）エチルトリエトキシシラン、（フルフリルオキシメチル）トリエトキシシラン、２−ヒドロキシ−４−（３−トリエトキシプロポキシ）ジフェニルケトン、３−（ｐ−メトキシフェニル）プロピルメチルジクロロシラン、３−（ｐ−メトキシフェニル）プロピルトリクロロシラン、ｐ−（メチルフェネチル）メチルジクロロシラン、ｐ−（メチルフェネチル）トリクロロシラン、ｐ−（メチルフェネチル）ジメチルクロロシラン、３−モルフォリノプロピルトリメトキシシラン、（３−グリシドキシプロピル）メチルジエトキシシラン、３−グリシドキシプロピルトリメトキシシラン、１，２，３，４，７，７，−ヘキサクロロ−６−メチルジエトキシシリル−２−ノルボルネン、１，２，３，４，７，７，−ヘキサクロロ−６−トリエトキシシリル−２−ノルボルネン、３−ヨードプロピルトリメトキシラン、３−イソシアネートプロピルトリエトキシシラン、（メルカプトメチル）メチルジエトキシシラン、３−メルカプトプロピルメチルジメトキシシラン、３−メルカプトプロピルジメトキシシラン、３−メルカプトプロピルトリエトキシシラン、３−メタクリロキシプロピルメチルジエトキシシラン、３−メタクリロキシプロピルトリメトキシシラン、メチル｛２−（３−トリメトキシシリルプロピルアミノ）エチルアミノ｝−３−プロピオネート、Ｒ−Ｎ−α−フェネチル−Ｎ’−トリエトキシシリルプロピルウレア、Ｓ−Ｎ−α−フェネチル−Ｎ’−トリエトキシシリルプロピルウレア、フェネチルトリメトキシシラン、フェネチルメチルジメトキシシラン、フェネチルジメチルメトキシシラン、フェネチルジメトキシシラン、フェネチルジエトキシシラン、フェネチルメチルジエトキシシラン、フェネチルジメチルエトキシシラン、フェネチルトリエトキシシラン、（３−フェニルプロピル）ジメチルクロロシラン、（３−フェニルプロピル）メチルジクロロシラン、Ｎ−フェニルアミノプロピルトリメトキシシラン、Ｎ−（トリエトキシシリルプロピル）ダンシルアミド、Ｎ−（３−トリエトキシシリルプロピル）−４，５−ジヒドロイミダゾール、２−（トリエトキシシリルエチル）−５−（クロロアセトキシ）ビシクロヘプタン、（Ｓ）−Ｎ−トリエトキシシリルプロピル−Ｏ−メントカルバメート、３−（トリエトキシシリルプロピル）−ｐ−ニトロベンズアミド、３−（トリエトキシシリル）プロピルサクシニック無水物、Ｎ−〔５−（トリメトキシシリル）−２−アザ−１−オキソ−ペンチル〕カプロラクタム、２−（トリメトキシシリルエチル）ピリジン、Ｎ−（トリメトキシシリルエチル）ベンジル−Ｎ，Ｎ，Ｎ−トリメチルアンモニウムクロライド、フェニルビニルジエトキシシラン、３−チオシアナートプロピルトリエトキシシラン、Ｎ−｛３−（トリエトキシシリル）プロピル｝フタルアミド酸、１−トリメトキシシリル−２−（クロロメチル）フェニルエタン、２−（トリメトキシシリル）エチルフェニルスルホニルアジド、β−トリメトキシシリルエチル−２−ピリジン、トリメトキシシリルプロピルジエチレントリアミン、Ｎ−（３−トリメトキシシリルプロピル）ピロール、Ｎ−トリメトキシシリルプロピル−Ｎ，Ｎ，Ｎ−トリブチルアンモニウムブロマイド、Ｎ−トリメトキシシリルプロピル−Ｎ，Ｎ，Ｎ−トリブチルアンモニウムクロライド、Ｎ−トリメトキシシリルプロピル−Ｎ，Ｎ，Ｎ−トリメチルアンモニウムクロライド、ビニルメチルジエトキシラン、ビニルトリエトキシシラン、ビニルトリメトキシシラン、ビニルメチルジメトキシシラン、ビニルジメチルメトキシシラン、ビニルジメチルエトキシシラン、ビニルメチルジクロロシラン、ビニルフェニルジクロロシラン、ビニルフェニルジエトキシシラン、ビニルフェニルジメチルシラン、ビニルフェニルメチルクロロシラン、ビニルトリフェノキシシラン、ビニルトリス−ｔ−ブトキシシラン、アダマンチルエチルトリクロロシラン、アリルフェニルトリクロロシラン、３−アミノフェノキシジメチルビニルシラン、フェニルトリクロロシラン、フェニルジメチルクロロシラン、フェニルメチルジクロロシラン、ベンジルトリクロロシラン、ベンジルジメチルクロロシラン、ベンジルメチルジクロロシラン、フェネチルジイソプロピルクロロシラン、フェネチルトリクロロシラン、フェネチルジメチルクロロシラン、フェネチルメチルジクロロシラン、５−（ビシクロヘプテニル）トリクロロシラン、２−（ビシクロヘプチル）ジメチルクロロシラン、２−（ビシクロヘプチル）トリクロロシラン、１，４−ビス（トリメトキシシリルエチル）ベンゼン、ブロモフェニルトリクロロシラン、３−フェノキシプロピルジメチルクロロシラン、３−フェノキシプロピルトリクロロシラン、ｔ−ブチルフェニルクロロシラン、ｔ−ブチルフェニルメトキシシラン、ｔ−ブチルフェニルジクロロシラン、ｐ−（ｔ−ブチル）フェネチルジメチルクロロシラン、ｐ−（ｔ−ブチル）フェネチルトリクロロシラン、１，３−（クロロジメチルシリルメチル）ヘプタコサン、
（（クロロメチル）フェニルエチル）ジメチルクロロシラン、（（クロロメチル）フェニルエチル）メチルジクロロシラン、（（クロロメチル）フェニルエチル）トリクロロシラン、（（クロロメチル）フェニルエチル）トリメトキシシラン、クロロフェニルトリクロロシラン、２−シアノエチルトリクロロシラン、２−シアノエチルメチルジクロロシラン、３−シアノプロピルメチルジエトキシシラン、３−シアノプロピルメチルジクロロシラン、３−シアノプロピルジメチルエトキシシラン、３−シアノプロピルトリクロロシラン等のシラン化合物が有する水素原子の一部または全部をフッ素原子で置換した構造を有する化合物を挙げることができる。
【００８４】
また、フッ素系シラン化合物（フッ素系表面処理剤）は、パーフルオロアルキル構造（ＣｎＦ２ｎ＋１）を有するものであるのが好ましい。これにより、紫外線硬化型組成物の保存安定性をさらに優れたものとし、紫外線硬化型組成物を用いて製造される記録物の印刷部の光沢感、耐擦性をさらに優れたものとすることができる。
【００８５】
パーフルオロアルキル構造（ＣｎＦ２ｎ＋１）を有するフッ素系シラン化合物としては、例えば、下記式（５）で表されるものが挙げられる。
【００８６】
ＣｎＦ２ｎ＋１（ＣＨ２）ｍＳｉＸ１ａＲ２（３−ａ）      （５）
（式（５）中、Ｘ１は、加水分解基、エーテル基、クロロ基または水酸基を表し、Ｒ２は、炭素数１以上４以下のアルキル基を表し、ｎは、１以上１４以下の整数であり、ｍは、２以上６以下の整数であり、ａは、１以上３以下の整数である。）
【００８７】
このような構造を有する化合物の具体例としては、ＣＦ３−ＣＨ２ＣＨ２−Ｓｉ（ＯＣＨ３）３、ＣＦ３（ＣＦ２）３−ＣＨ２ＣＨ２−Ｓｉ（ＯＣＨ３）３、ＣＦ３（ＣＦ２）５−ＣＨ２ＣＨ２−Ｓｉ（ＯＣＨ３）３、ＣＦ３（ＣＦ２）５−ＣＨ２ＣＨ２−Ｓｉ（ＯＣ２Ｈ５）３、ＣＦ３（ＣＦ２）７−ＣＨ２ＣＨ２−Ｓｉ（ＯＣＨ３）３、ＣＦ３（ＣＦ２）１１−ＣＨ２ＣＨ２−Ｓｉ（ＯＣ２Ｈ５）３、ＣＦ３（ＣＦ２）３−ＣＨ２ＣＨ２−Ｓｉ（ＣＨ３）（ＯＣＨ３）２、ＣＦ３（ＣＦ２）７−ＣＨ２ＣＨ２−Ｓｉ（ＣＨ３）（ＯＣＨ３）２、ＣＦ３（ＣＦ２）８−ＣＨ２ＣＨ２−Ｓｉ（ＣＨ３）（ＯＣ２Ｈ５）２、ＣＦ３（ＣＦ２）８−ＣＨ２ＣＨ２−Ｓｉ（Ｃ２Ｈ５）（ＯＣ２Ｈ５）２等が挙げられる。
【００８８】
また、フッ素系シラン化合物としては、上述したパーフルオロアルキル構造（ＣｎＦ２ｎ＋１）の代わりにパーフルオロアルキルエーテル構造（ＣｎＦ２ｎ＋１Ｏ）を有するものを用いることもできる。
【００８９】
パーフルオロアルキルエーテル構造（ＣｎＦ２ｎ＋１Ｏ）を有するフッ素系シラン化合物としては、例えば、下記式（６）で表されるものが挙げられる。
【００９０】
ＣｐＦ２ｐ＋１Ｏ（ＣｐＦ２ｐＯ）ｒ（ＣＨ２）ｍＳｉＸ１ａＲ２（３−ａ）  （６）
（式（６）中、Ｘ１は、加水分解基、エーテル基、クロロ基または水酸基を表し、Ｒ２は、炭素数１以上４以下のアルキル基を表し、ｐは１以上４以下の整数であり、ｒは１以上１０以下の整数であり、ｍは、２以上６以下の整数であり、ａは、１以上３以下の整数である。）
【００９１】
このような構造を有する化合物の具体例としては、ＣＦ３Ｏ（ＣＦ２Ｏ）６−ＣＨ２ＣＨ２−Ｓｉ（ＯＣ２Ｈ５）３、ＣＦ３Ｏ（Ｃ３Ｆ６Ｏ）４−ＣＨ２ＣＨ２−Ｓｉ（ＯＣＨ３）３、ＣＦ３Ｏ（Ｃ３Ｆ６Ｏ）２（ＣＦ２Ｏ）３−ＣＨ２ＣＨ２−Ｓｉ（ＯＣＨ３）３、ＣＦ３Ｏ（Ｃ３Ｆ６Ｏ）８−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＯＣＨ３）３、ＣＦ３Ｏ（Ｃ４Ｆ９Ｏ）５−ＣＨ２ＣＨ２−Ｓｉ（ＣＨ３）（ＯＣ２Ｈ５）２、ＣＦ３Ｏ（Ｃ３Ｆ６Ｏ）４−ＣＨ２ＣＨ２−Ｓｉ（Ｃ２Ｈ５）（ＯＣＨ３）２等が挙げられる。
【００９２】
フッ素系リン酸エステルとしては、分子内に少なくとも１個のフッ素原子を有するリン酸エステルを用いることができる。
【００９３】
特に、フッ素系リン酸エステルは、下記式（３）で表される化学構造を有するものであるのが好ましい。
【００９４】
ＰＯＲｎ（ＯＨ）３−ｎ      （３）
（式（３）中、Ｒは、ＣＦ３（ＣＦ２）ｍ−、ＣＦ３（ＣＦ２）ｍ（ＣＨ２）ｌ−、ＣＦ３（ＣＦ２）ｍ（ＣＨ２Ｏ）ｌ−、ＣＦ３（ＣＦ２）ｍ（ＣＨ２ＣＨ２Ｏ）ｌ−、ＣＦ３（ＣＦ２）ｍＯ−、または、ＣＦ３（ＣＦ２）ｍ（ＣＨ２）ｌＯ−であり、ｎは１以上３以下の整数であり、ｍは２以上１８以下の整数であり、ｌは１以上１８以下の整数である。）
【００９５】
これにより、紫外線硬化型組成物の保存安定性を特に優れたものとし、紫外線硬化型組成物を用いて製造される記録物の印刷部の光沢感、耐擦性を特に優れたものとすることができる。
【００９６】
式（３）中、ｍは、３以上１４以下の整数であるのが好ましく、４以上１２以下の整数であるのがより好ましい。これにより、上述したような効果がより顕著に発揮される。
【００９７】
また、式（３）中、ｌは、１以上１４以下の整数であるのが好ましく、１以上１０以下の整数であるのがより好ましい。これにより、上述したような効果がより顕著に発揮される。
【００９８】
また、フッ素系リン酸エステル（表面処理剤）は、パーフルオロアルキル構造（ＣｎＦ２ｎ＋１）を有するものであるのが好ましい。これにより、紫外線硬化型組成物の保存安定性をさらに優れたものとし、紫外線硬化型組成物を用いて製造される記録物の印刷部の光沢感、耐擦性をさらに優れたものとすることができる。
【００９９】
フッ素系脂肪酸としては、分子内に少なくとも１個のフッ素原子を有する脂肪酸を用いることができる。
【０１００】
フッ素系脂肪酸としては、例えば、ＣＦ３−ＣＨ２ＣＨ２-ＣＯＯＨ、ＣＦ３（ＣＦ２）３−ＣＨ２ＣＨ２-ＣＯＯＨ、ＣＦ３（ＣＦ２）５−ＣＨ２ＣＨ２-ＣＯＯＨ、ＣＦ３（ＣＦ２）６−ＣＨ２ＣＨ２-ＣＯＯＨ、ＣＦ３（ＣＦ２）７−ＣＨ２ＣＨ２-ＣＯＯＨ、ＣＦ３（ＣＦ２）９−ＣＨ２ＣＨ２-ＣＯＯＨやこれらのエステル等が挙げられるが、中でも、ＣＦ３（ＣＦ２）５−ＣＨ２ＣＨ２-ＣＯＯＨが好ましい。これにより、母粒子を構成するシリコン、アルミニウム、マグネシウム、チタン等の金属原子と、加熱による脱水反応により強固な結合を結び、緻密な膜を形成することができるため、粒子の表面エネルギーを効果的に下げることができる。
【０１０１】
フッ素系イソシアネート化合物としては、分子内に少なくとも１個のフッ素原子と少なくとも１個のイソシアネート基とを有する化合物を用いることができる。
【０１０２】
フッ素系イソシアネート化合物としては、下記式（２）で表される化学構造を有するものを用いることができる。
【０１０３】
ＲｆＮＣＯ      （２）
（式（２）中、Ｒｆは、ＣＦ３（ＣＦ２）ｍ−、または、ＣＦ３（ＣＦ２）ｍ（ＣＨ２）ｌ−であり、ｍは２以上１８以下の整数であり、ｌは１以上１８以下の整数である。）
【０１０４】
これにより、紫外線硬化型組成物の保存安定性を特に優れたものとすることができる。また、紫外線硬化型組成物を用いて製造される記録物において、より好適に金属粉末を印刷部の外表面付近に配列（リーフィング）させることができ、製造される記録物の印刷部の光沢感を特に優れたものとすることができる。また、製造される記録物の印刷部の耐擦性を特に優れたものとすることができる。
【０１０５】
式（２）中、ｍは、３以上１４以下の整数であるのが好ましく、４以上１２以下の整数であるのがより好ましい。これにより、上述したような効果がより顕著に発揮される。
【０１０６】
また、式（２）中、ｌは、１以上１４以下の整数であるのが好ましく、１以上１０以下の整数であるのがより好ましい。これにより、上述したような効果がより顕著に発揮される。
【０１０７】
また、複数種のフッ素系表面処理剤を併用してもよい。このような場合、同一の粒子に複数種のフッ素系表面処理剤による表面処理が施されていてもよいし、金属粉末が、異なるフッ素系表面処理剤による表面処理が施された複数種の粒子を含むものであってもよい。
【０１０８】
上記のようなフッ素系表面処理剤は、母粒子に直接処理するものであってもよいが、前記母粒子に対して酸または塩基を処理させた後に、当該母粒子に対してフッ素系表面処理剤による処理を行うのが好ましい。これにより、母粒子表面に、フッ素系表面処理剤による化学的な結合による修飾をより確実に行うことができ、上述したような効果をより効果的に発揮させることができる。酸としては、例えば、塩酸、硫酸、リン酸、硝酸、酢酸、炭酸、蟻酸、安息香酸、亜塩素酸、次亜塩素酸、亜硫酸、次亜硫酸、亜硝酸、次亜硝酸、亜リン酸、次亜リン酸等のプロトン酸を用いることができる。中でも、塩酸、リン酸、酢酸が好適である。一方、塩基としては、例えば、水酸化ナトリウム、水酸化カリウム、水酸化カルシウム等を用いることができる。中でも、水酸化ナトリウム、水酸化カリウムが好適である。
【０１０９】
同一の粒子に対し、複数種の表面処理を施す場合、各表面処理剤に対応する複数の工程に分けて表面処理を行ってもよいし、同一工程で、複数種の表面処理剤による表面処理を行ってもよい。
【０１１０】
（他の表面処理剤）
金属粉末は、フッ素系表面処理剤以外の表面処理剤（他の表面処理剤）で表面処理されていてもよい。
【０１１１】
他の表面処理剤としては、例えば、リン酸アルキルエステル、シラン化合物（フッ素系シラン化合物を除く）、脂肪酸（フッ素系脂肪酸を除く）、イソシアネート化合物（フッ素系イソシアネートを除く）等が挙げられる。
【０１１２】
金属粉末を構成する粒子は、球状、紡錘形状、針状等、いかなる形状のものであってもよいが、鱗片状をなすものであるのが好ましい。これにより、紫外線硬化型組成物が付与される記録媒体上で、当該粒子の主面が記録媒体の表面形状に沿うように、金属粉末を配置することができ、金属粉末を構成する金属材料が本来有している光沢感等を、得られる記録物においてもより効果的に発揮させることができ、形成されるパターン（印刷部）の光沢感、高級感を特に優れたものとすることができるとともに、記録物の耐擦性を特に優れたものとすることができる。また、上述したようなフッ素系表面処理剤による表面処理を施していない構成においては、金属粉末を構成する粒子が鱗片状をなすものであると、紫外線硬化型組成物の保存安定性、吐出安定性が低いものとなり易いが、金属粉末を構成する粒子が、フッ素系表面処理剤による表面処理が施されたものであると、金属粉末を構成する粒子が鱗片状をなすものであっても、このような問題の発生を確実に防止することができる。すなわち、金属粉末を構成する粒子が、フッ素系表面処理剤による表面処理が施されたものであり、かつ、鱗片状をなすものである場合に、これらによる効果が相乗的に作用し、光沢感、高級感が特に優れた記録物を、特に優れた生産性で製造することができる。
【０１１３】
本発明において、鱗片状とは、平板状、湾曲板状等のように、所定の角度から観察した際（平面視した際）の面積が、当該観察方向と直交する角度から観察した際の面積よりも大きい形状のことをいい、特に、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）が、好ましくは２以上であり、より好ましくは５以上であり、さらに好ましくは８以上である。この値としては、例えば、任意の１０個の粒子について観察を行い、これらの粒子についての算出される値の平均値を採用することができる。
【０１１４】
金属粉末を構成する粒子が鱗片状をなすものである場合、粒子の平均厚さは、１０ｎｍ以上１００ｎｍ以下であるのが好ましく、２０ｎｍ以上８０ｎｍ以下であるのがより好ましい。これにより、上述したような粒子が鱗片状であることによる効果がより顕著に発揮される。
【０１１５】
金属粉末の平均粒径は、５００ｎｍ以上３．０μｍ以下であるのが好ましく、８００ｎｍ以上２．５μｍ以下であるのがより好ましい。これにより、紫外線硬化型組成物を用いて製造される記録物の光沢感、高級感をさらに優れたものとすることができる。また、紫外線硬化型組成物の保存安定性、吐出安定性をさらに優れたものとすることができる。なお、本発明において、平均粒径とは、粒子分散液をレーザー回折・散乱法を用いて測定された体積分布のメジアン径のことを指し、多数個の測定結果を大きさ(粒子径)毎の存在比率の累積として表した場合に、累積でちょうど中央値の５０％を示す粒子のサイズである。
【０１１６】
また、金属粉末の最大粒子径は、５μｍ以下であるのが好ましく、４．５μｍ以下であるのがより好ましい。これにより、紫外線硬化型組成物の保存安定性、吐出安定性をさらに優れたものとすることができる。
【０１１７】
紫外線硬化型組成物中における金属粉末の含有率は、０．９質量％以上２９質量％以下であるのが好ましく、１．３質量％以上１９．３質量％以下であるのがより好ましい。
【０１１８】
＜フッ素含有粉末＞
上述したように、本発明の紫外線硬化型組成物は、フッ素含有粉末を含むものである。なお、本発明において、フッ素含有粉末とは、その構成粒子の少なくとも表面を含む領域が、フッ素を含む材料で構成されたものであり、前述した金属粉末以外の成分のことをいう。
【０１１９】
フッ素含有粉末は、紫外線硬化型組成物を構成する重合性化合物を硬化させた硬化物状態において、透明性を有するものであるのが好ましい。これにより、本発明の紫外線硬化型組成物を用いて製造される記録物の美的外観を特に優れたものとすることができる。
【０１２０】
なお、金属粉末を含まない以外は同様の組成を有する紫外線硬化型組成物を硬化させてなる厚さ１００μｍの硬化物の厚さ方向の可視光の透過率（波長：６００ｎｍの光の透過率）は、８５％以上であるのが好ましく、９０％以上であるのがより好ましい。これにより、本発明の紫外線硬化型組成物を用いて製造される記録物の美的外観をさらに優れたものとすることができる。また、紫外線硬化型組成物は重合性化合物を硬化させるための光を透過しやすいものとなるため、記録物を形成するときに紫外線硬化型組成物の硬化が内部まで均等に進みやすくなり、得られる記録物の信頼性を特に優れたものとすることができる。
【０１２１】
フッ素含有粉末の構成粒子は、少なくとも表面を含む領域が、フッ素を含む材料で構成されたものであればよいが、フッ素系高分子で構成された粒子、フッ素系表面処理剤で処理された無機微粒子のうち少なくとも一方を含むものであるのが好ましい。これにより、構成粒子の表面エネルギーが特に小さなものとなり、紫外線硬化型組成物に含まれる重合性化合物との疎水性相互作用が特に大きいことから、気体−液体界面に移動して安定化しやすく、結果的に紫外線硬化によって得られる記録物の表面にフッ素含有粉末が固定化されやすくなり、記録物の耐擦性、耐久性を特に優れたものとすることができる。したがって、例えば、紫外線硬化型組成物を用いて製造された記録物に、より強い摩擦力が加わった場合や、より多くの回数の摩擦が加わった場合であっても、優れた美的外観を保持することができる。
【０１２２】
特に、フッ素含有粉末が構成粒子としてフッ素系高分子で構成された粒子を含むものである場合、比重がおよそ１．７から２．２とアルミニウム等の金属よりも軽くなるため、紫外線硬化型組成物中での流動が金属粉末と同程度に起こり、より少ない添加量で効果的に記録物の耐擦性が向上する。また、記録物の製造時において、フッ素含有粉末を印刷部の外表面付近により効率よく偏在させることができ、印刷部の耐擦性を特に優れたものとし、摩擦による外観の変化（例えば、光沢感の低下、審美性（美的外観）の低下等）をより効果的に防止することができる。また、フッ素含有粉末が印刷部の外表面付近に効率よく偏在することから、印刷部全体におけるフッ素含有粉末の含有率を比較的低いものとした場合であっても、前述したような効果が十分に発揮されるため、印刷部中におけるフッ素含有粉末以外の成分の含有率を高めることができる。その結果、記録物の美的外観のさらなる向上や、記録物の機械的強度、耐久性のさらなる向上等を図ることができる。
【０１２３】
また、フッ素含有粉末が構成粒子としてフッ素系表面処理剤で処理された無機微粒子を含むものである場合、以下のような効果が得られる。すなわち、無機微粒子は、特に硬度が高く、熱による延びや紫外線に対して耐久性が特に高いため、より長期にわたって耐擦性を好適に保持することができる。
【０１２４】
フッ素含有粉末が構成粒子としてフッ素系高分子で構成された粒子を含むものである場合、当該フッ素系高分子としては、例えば、ポリテトラフルオロエチレン、テトラフルオロエチレン・ヘキサフルオロプロピレン共重合体、テトラフルオロエチレン・エチレン共重合体、テトラフルオロエチレン・パーフルオロアルキルビニルエーテル共重合体、ポリクロロトリフルオロエチレン、ポリビニリデンフルオライド等が挙げられるが、中でも、ポリテトラフルオロエチレンが好ましい。これにより、フッ素含有粒子の表面エネルギーが特に小さいものとなり、より少ない添加量で効果的に記録物の耐擦性を向上させることができる。
【０１２５】
フッ素含有粉末が構成粒子としてフッ素系表面処理剤で処理された無機微粒子を含むものである場合、当該無機微粒子（母粒子）の構成材料としては、例えば、シリカ、アルミナ、チタニア、酸化マグネシウム、酸化カルシウム、マイカ、カーボンブラック、ガラス、タルク、水酸化アルミニウム、水酸化マグネシウム、アスベスト、酸化鉄、酸化亜鉛、炭酸カルシウム、硫化バリウム、硫酸カルシウム、グラファイト、ボロン等が挙げられる。
【０１２６】
特に、無機微粒子（母粒子）は、少なくとも表面が酸化物を有する材料で構成されたものであるのが好ましい。これにより、緻密にフッ素系表面処理剤が反応することができるので、フッ素含有粉末が構成粒子の表面エネルギーが非常に小さくなり、少ない添加量で記録物の表面に多くの微粒子が存在し、固定化された粒子が十分な高さで凸形状を形成できるので耐擦性を特に優れたものとすることができる。
【０１２７】
また、無機微粒子（母粒子）は、前述した材料の中でも、特に、シリカ、アルミナおよびチタニアよりなる群から選択される１種または２種以上で構成されたものであるのが好ましい。これにより、フッ素含有粉末の構成粒子の硬度をより高いものとすることができるとともに、フッ素系表面処理剤で処理を行いやすく、より高い緻密度での表面処理が可能となるため、紫外線硬化型組成物中のフッ素含有粉末の含有率をさらに低いものとした場合であっても、紫外線硬化型組成物を用いて製造される記録物の耐擦性、耐久性を十分に優れたものとすることができる。また、フッ素含有粉末の透明性を特に高いものとすることができるため、紫外線硬化型組成物を用いて製造される記録物の美的外観をより確実に優れたものとすることができる。
【０１２８】
特に、母粒子（無機微粒子）がシリカで構成されたものである場合、以下のような効果が得られる。すなわち、シリカは、フッ素系表面処理剤としてのフッ素系シラン化合物との反応性が高い材料であるとともに、透明度が特に高く、硬度が高い（モース硬度７）材料である。このため、紫外線硬化型組成物を用いて製造される記録物の耐擦性、耐久性をさらに優れたものとすることができる。また、紫外線硬化型組成物を用いて製造される記録物の美的外観をさらに確実に優れたものとすることができる。また、シリカは、安価で汎用性の高い材料であるため、紫外線硬化型組成物、記録物の生産コストの低減、紫外線硬化型組成物、記録物の安定的な供給の観点からも好ましい。
【０１２９】
また、母粒子がアルミナで構成されたものである場合、以下のような効果が得られる。すなわち、アルミナは、フッ素系表面処理剤としてのフッ素系シラン化合物との反応性が高い材料であるとともに、透明度が特に高く、硬度が高い（モース硬度９）材料である。このため、紫外線硬化型組成物を用いて製造される記録物の耐擦性、耐久性をさらに優れたものとすることができる。また、紫外線硬化型組成物を用いて製造される記録物の美的外観をさらに確実に優れたものとすることができる。また、アルミナは、安価で汎用性の高い材料であるため、紫外線硬化型組成物、記録物の生産コストの低減、紫外線硬化型組成物、記録物の安定的な供給の観点からも好ましい。
【０１３０】
また、母粒子がチタニアで構成されたものである場合、以下のような効果が得られる。すなわち、チタニアは、透明度が特に高く、硬度が高い（モース硬度７〜７．５）材料である。このため、紫外線硬化型組成物を用いて製造される記録物の耐擦性、耐久性をさらに優れたものとすることができる。また、紫外線硬化型組成物を用いて製造される記録物の美的外観をさらに確実に優れたものとすることができる。また、チタニアは、安価で汎用性の高い材料であるため、紫外線硬化型組成物、記録物の生産コストの低減、紫外線硬化型組成物、記録物の安定的な供給の観点からも好ましい。また、チタニアは、極めて安定性が高く、フッ化水素、硫化水素、ＳＯ３、塩素等の反応性ガスに対する耐性が高い。
【０１３１】
フッ素含有粉末が構成粒子としてフッ素系表面処理剤で処理された無機微粒子を含むものである場合、当該フッ素系表面処理剤としては、例えば、フッ素系シラン化合物、フッ素系リン酸エステル、フッ素系脂肪酸、フッ素系イソシアネート等が挙げられるが、中でも、フッ素系シラン化合物、フッ素系リン酸エステル、フッ素系脂肪酸およびフッ素系イソシアネートよりなる群から選択される１種または２種以上を用いるのが好ましい。これにより、紫外線硬化型組成物中において、サイズの異なる様々な硬度の無機微粒子を効果的に分散させることができる。また、紫外線硬化型組成物を用いて製造される記録物の耐擦性を特に優れたものとすることができる。
【０１３２】
特に、フッ素系シラン化合物を用いた場合、シリカ、アルミナとの反応性が高いため、フッ素含有粉末を容易に調製することができる。また、フッ素系シラン化合物を用いた場合、母粒子との結合力を特に優れたものとすることができ、紫外線硬化型組成物を用いて製造される記録物の耐擦性、耐久性を特に優れたものとすることができる。また、記録物の耐候性を特に優れたものとすることができる。
【０１３３】
また、フッ素系リン酸エステルを用いた場合、酸化鉄、アルミ、アルミナ等で構成された無機微粒子により効果的に表面処理が行うことができる。また、リン酸エステルの表面処理剤は酸に強いため、酸性の環境下においても得られた記録物が優れた耐久性、耐候性を示す。
【０１３４】
また、フッ素系脂肪酸を用いた場合、炭酸カルシウム、チタニアとの反応性が高いため、フッ素含有粉末を容易に調製することができる。また、フッ素系脂肪酸を用いた場合、母粒子との結合力を特に優れたものとすることができ、紫外線硬化型組成物を用いて製造される記録物の耐擦性、耐久性を特に優れたものとすることができる。
【０１３５】
また、フッ素系イソシアネートを用いた場合、母粒子（無機微粒子）と表面処理剤との結合力を特に強いものとすることができる。このため、紫外線硬化型組成物を用いて製造される記録物の耐擦性、耐久性を特に優れたものとすることができる。
【０１３６】
フッ素系シラン化合物、フッ素系リン酸エステル、フッ素系脂肪酸およびフッ素系イソシアネートの具体的な化合物としては、例えば、金属粉末の構成粒子の表面処理に用いられるフッ素系表面処理剤として説明したもの等が挙げられる。
【０１３７】
また、本発明の紫外線硬化型組成物は、フッ素含有粉末の含有率が０．０１０質量％以上５．０質量％以下である。これにより、紫外線硬化型組成物を用いて形成される印刷部の光沢感および耐擦性をともに優れたものとすることができる。これに対し、フッ素含有粉末の含有率が前記下限値未満であると、紫外線硬化型組成物を用いて製造される記録物の耐擦性を十分に優れたものとすることができず、摩擦により、傷が生じて光沢が低下する。また、フッ素含有粉末の含有率が前記上限値を超えると、紫外線硬化型組成物を用いて製造される記録物の表面に存在するフッ素含有粉末が相対的に増加することで金属粉末の光沢感を十分に発揮させることができない。
【０１３８】
前述したように、紫外線硬化型組成物中におけるフッ素含有粉末の含有率は、０．０１０質量％以上５．０質量％以下であればよいが、０．１０質量％以上３．０質量％以下であるのが好ましく、０．２０質量％以上２．０質量％以下であるのがより好ましい。これにより、前述したような効果がより顕著に発揮される。
【０１３９】
フッ素含有粉末を構成する粒子は、球状、紡錘形状、針状（棒状）、鱗片状等、いかなる形状のものであってもよいが、球状をなすものであるのが好ましい。これにより、紫外線硬化型組成物を用いて製造される記録物の耐擦性を特に優れたものとすることができる。また、フッ素含有粉末を構成する粒子が紡錘状、棒状である場合、フッ素含有粉末を構成する粒子の比表面積が大きくなるため、記録媒体上に付与された紫外線硬化型組成物において、浮かび上がりやすくなり、印刷部の外表面付近により好適に配列させることができ、比較的少ない含有率であっても、耐擦性を優れたものにすることができる。また、フッ素含有粉末を構成する粒子が紡錘状である場合、紡錘状の長軸方向を表面と平衡にして配向し接触することで面積が高まったり、記録物の中に深く入り込んだ状態で硬化・固定化されるため、記録物の耐擦性がより強まるという効果も得られる。
【０１４０】
フッ素含有粉末の平均粒径は、１０ｎｍ以上３００ｎｍ以下であるのが好ましく、５０ｎｍ以上２００ｎｍ以下であるのがより好ましい。フッ素含有粉末の平均粒径が前記範囲内の値であると、紫外線硬化型組成物中において、フッ素含有粉末が長期にわたって沈降を生じない程度に分散が可能な範囲のサイズでありながら、得られる記録物表面において、フッ素含有粉末が形成する凸形状の高さを、金属粉末が形成する表面よりも十分に高いものとすることができるため、耐擦性を特に優れたものとすることができる。これに対し、フッ素含有粉末の平均粒径が前記下限値未満であると、得られる記録物表面において、フッ素含有粉末が形成する凸形状の高さが、金属粉末が形成する表面よりも十分に高いものとするのが困難となり、耐擦性を十分に優れたものとすることが困難になる可能性がある。また、耐擦性を高めるために、紫外線硬化型組成物中におけるフッ素含有粉末の含有率を高めることも考えられるが、このような場合、記録物の光沢度が低下する可能性がある。また、フッ素含有粉末の平均粒径が前記上限値を超えると、紫外線硬化型組成物の保存安定性、フッ素含有粉末の分散安定性が低下し、フッ素含有粉末の構成粒子の沈降が早まり、比較的短時間で紫外線硬化型組成物中のフッ素含有粉末の濃度分布に偏りが生じることで均一な記録物を形成するのが困難になったり、インクジェット吐出が困難になったりする可能性がある。
【０１４１】
金属粉末の厚さをＴＭ［μｍ］、フッ素含有粉末の平均粒径をＤＦ［μｍ］としたとき、１．５≦ＤＦ／ＴＭ≦４０の関係を満足するのが好ましく、２≦ＤＦ／ＴＭ≦３０の関係を満足するのがより好ましい。これにより、フッ素含有粉末の含有率が比較的低いものであっても、記録物の摩擦を効果的に低下させることができ、耐擦性がさらに向上する。
【０１４２】
紫外線硬化型組成物中における金属粉末の含有率をＸＭ［質量％］、フッ素含有粉末の含有率をＸＦ［質量％］としたとき、０．０５≦ＸＦ／ＸＭ≦１．０の関係を満足するのが好ましく、０．１≦ＸＦ／ＸＭ≦０．８の関係を満足するのがより好ましい。これにより、紫外線硬化型組成物を用いて製造される記録物において、光沢感と耐擦性とをより高いレベルで両立することができる。
【０１４３】
金属粉末が表面処理剤で処理された粒子を含み、かつ、フッ素含有粉末が構成粒子としてフッ素系表面処理剤で処理された無機微粒子を含むものである場合、無機微粒子の表面処理に用いられたフッ素系表面処理剤と、金属粉末の構成粒子の表面処理に用いられたフッ素系表面処理剤とは、同一種の表面処理剤であってもよい。これにより、金属粉末とフッ素含有粉末の両者の表面特性（界面エネルギー、帯電状態等）が類似することにより、紫外線硬化型組成物中における金属粉末およびフッ素含有粉末の分散の安定性が特に優れたものとなり、より長期にわたって粘度や粒度の増加を効果的により抑制することができる。また、紫外線硬化型組成物を用いて製造される記録物においては、より確実に印刷部を平面視した際に金属粉末とフッ素含有粉末とが均等に存在するものとすることができ（印刷部を平面視した際に金属粉末が偏在する領域とフッ素含有粉末が偏在する領域とに分離することをより確実に防止することができ）、安定的に、記録物の美的外観および耐擦性を優れたものとすることができる。
【０１４４】
＜重合性化合物＞
重合性化合物は、紫外線の照射により重合し、硬化する成分である。このような成分を含むことにより、紫外線硬化型組成物を用いて製造される記録物の耐擦性、耐水性、耐溶剤性等を優れたものとすることができる。
【０１４５】
重合性化合物は、液状をなすものであり、紫外線硬化型組成物において、金属粉末およびフッ素含有粉末を分散する分散媒として機能するものであるのが好ましい。これにより、別途、記録物の製造過程において除去される（蒸発する）分散媒を用いる必要がなく、記録物の製造においても、分散媒を除去する工程を設ける必要がないため、記録物の生産性を特に優れたものとすることができる。また、分散媒として一般に有機溶媒として用いられているものを使用する必要がないため、揮発性有機化合物（ＶＯＣ）の問題の発生を防止することができる。また、重合性化合物を含むことにより、様々な記録媒体（基材）に対する、紫外線硬化型組成物を用いて形成される印刷部の密着性を優れたものとすることができる。すなわち、重合性化合物を含むことにより、紫外線硬化型組成物は、メディア対応性に優れたものとなる。
【０１４６】
重合性化合物としては、紫外線の照射により重合する成分であればよく、例えば、各種モノマー、各種オリゴマー（ダイマー、トリマー等を含む）等を用いることができるが、紫外線硬化型組成物は、重合性化合物として、少なくともモノマー成分を含むものであるのが好ましい。モノマーは、オリゴマー成分等に比べて、一般に、低粘度の成分であるため、紫外線硬化型組成物の吐出安定性を特に優れたものとする上で有利である。
【０１４７】
特に、紫外線硬化型組成物は、重合性化合物として、脂環構造を有するモノマーを含むのが好ましい。脂環構造を有するモノマーを、金属粉末（特に、上述したようなフッ素系表面処理剤で表面処理された金属粉末）およびフッ素含有粉末とともに含むことにより、紫外線硬化型組成物の保存安定性を特に優れたものとすることができるとともに、紫外線硬化型組成物を用いて製造される記録物の印刷部の光沢感、耐擦性を特に優れたものとすることができる。
【０１４８】
このような優れた効果が得られるのは、以下のような理由によるものであると考えられる。すなわち、脂環構造を有するモノマーを含むことにより、紫外線硬化型組成物中における金属粉末（特に、上述したようなフッ素系表面処理剤で表面処理された金属粉末）およびフッ素含有粉末の分散安定性を特に優れたものとすることができ、紫外線硬化型組成物中での金属粉末およびフッ素含有粉末の凝集、沈降等を長期間にわたって好適に防止することができる。そして、このような効果が、金属粉末とフッ素含有粉末とを含むことによる効果と相乗的に作用し合うことにより、紫外線硬化型組成物の保存安定性を特に優れたものとすることができるとともに、紫外線硬化型組成物を用いて製造される記録物の印刷部の光沢感、耐擦性を特に優れたものとすることができるものと考えられる。
【０１４９】
脂環構造を有するモノマーとしては、例えば、トリス（２−（メタ）アクリロイルオキシエチル）イソシアヌレート、ジシクロペンテニルオキシエチル（メタ）アクリレ−ト、アダマンチル（メタ）アクリレート、γ−ブチロラクトン（メタ）アクリレート、Ｎ−ビニルカプロラクタム、Ｎ−ビニルピロリドン、ペンタメチルピペリジル（メタ）アクリレ−ト、テトラメチルピペリジル（メタ）アクリレート、２−メチル−２−アダマンチル  （メタ）アクリレート、２−エチル−２−アダマンチル  （メタ）アクリレート、メバロン酸ラクトン  （メタ）アクリレート、ジメチロールトリシクロデカンジ（メタ）アクリレート、ジメチロールジシクロペンタンジ（メタ）アクリレート、ジシクロペンテニル（メタ）アクリレート、ジシクロペンタニル（メタ）アクリレート、イソボルニル（メタ）アクリレート、シクロヘキシル（メタ）アクリレート、（メタ）アクリロイルモルホリン、テトラヒドロフルフリル（メタ）アクリレート、フェニルグリシジルエーテル（メタ）アクリレート、ＥＯ変性水添ビスフェノールＡジ（メタ）アクリレート、ジ（メタ）アクリル化イソシアヌレート、トリ（メタ）アクリル化イソシアヌレート等が挙げられるが、トリス（２−アクリロイルオキシエチル）イソシアヌレート、ジシクロペンテニルオキシエチルアクリレ−ト、アダマンチルアクリレート、γ−ブチロラクトンアクリレート、Ｎ−ビニルカプロラクタム、Ｎ−ビニルピロリドン、ペンタメチルピペリジルアクリレ−ト、テトラメチルピペリジルアクリレート、２−メチル−２−アダマンチル  アクリレート、２−エチル−２−アダマンチル  アクリレート、シクロヘキサンスピロ−２−（１，３−ジオキソラン−４−イル）メチルアクリレート、（２−メチル−２−エチル−１，３−ジオキソラン−４−イル）メチルアクリレート、メバロン酸ラクトン  アクリレート、ジメチロールトリシクロデカンジアクリレート、ジメチロールジシクロペンタンジアクリレート、ジシクロペンテニルアクリレート、ジシクロペンタニルアクリレート、イソボルニルアクリレート、シクロヘキシルアクリレート、アクリロイルモルホリン、および、テトラヒドロフルフリルアクリレートよりなる群から選択される１種または２種以上を含むものであるのが好ましい。これにより、紫外線硬化型組成物を用いて製造される記録物の光沢感、高級感をさらに優れたものとすることができる。また、紫外線硬化型組成物の保存安定性、吐出安定性をさらに優れたものとすることができる。
【０１５０】
中でも、アクリロイルモルホリン、テトラヒドロフルフリルアクリレート、γ−ブチロラクトンアクリレート、Ｎ−ビニルカプロラクタム、および、Ｎ−ビニルピロリドンよりなる群から選択される１種または２種以上を含むものである場合、紫外線硬化型組成物中における金属粉末およびフッ素含有粉末の分散安定性をさらに優れたものとすることができるとともに、紫外線硬化型組成物を用いて製造される記録物において、金属粉末を印刷部の外表面付近により好適に配列させることができ、得られる記録物の光沢感をさらに優れたものとすることができる。
【０１５１】
また、紫外線を照射した際の紫外線硬化型組成物の硬化速度、記録物の生産性について更なる向上を図る観点からは、トリス（２−アクリロイルオキシエチル）イソシアヌレート、ジシクロペンテニルオキシエチルアクリレ−ト、γ−ブチロラクトンアクリレート、Ｎ−ビニルピロリドン、ジメチロールトリシクロデカンジアクリレート、ジメチロールジシクロペンタンジアクリレート、ジシクロペンテニルアクリレート、ジシクロペンタニルアクリレート、アクリロイルモルホリン、および、テトラヒドロフルフリルアクリレートよりなる群から選択される１種または２種以上を含むものであるのが好ましく、アクリロイルモルホリン、および／または、γ−ブチロラクトンアクリレートを含むものであるのがより好ましく、γ−ブチロラクトンアクリレートを含むものであるのがさらに好ましい。
【０１５２】
また、シクロヘキシルアクリレート、テトラヒドロフルフリルアクリレート、および、ベンジルアクリレートよりなる群から選択される１種または２種以上を含むものである場合、紫外線硬化型組成物を硬化させて形成される印刷部の可撓性をさらに優れたものとすることができる。
【０１５３】
また、紫外線硬化型組成物を硬化させて形成される印刷部の耐擦性の更なる向上を図る観点からは、トリス（２−アクリロイルオキシエチル）イソシアヌレート、ジシクロペンテニルオキシエチルアクリレ−ト、アダマンチルアクリレート、γ−ブチロラクトンアクリレート、Ｎ−ビニルカプロラクタム、Ｎ−ビニルピロリドン、ジメチロールトリシクロデカンジアクリレート、ジメチロールジシクロペンタンジアクリレート、ジシクロペンテニルアクリレート、ジシクロペンタニルアクリレート、イソボルニルアクリレート、および、アクリロイルモルホリンよりなる群から選択される１種または２種以上を含むものであるのが好ましく、γ−ブチロラクトンアクリレート、および／または、Ｎ−ビニルカプロラクタムを含むものであるのがより好ましい。
【０１５４】
また、γ−ブチロラクトンアクリレート、Ｎ−ビニルカプロラクタム、Ｎ−ビニルピロリドン、イソボルニルアクリレート、および、テトラヒドロフルフリルアクリレートよりなる群から選択される１種または２種以上を含むものである場合、紫外線硬化型組成物の硬化時における収縮率をより小さいものとし、紫外線硬化型組成物を硬化させて形成される印刷部に不本意な皺などが生じることによる光沢感の低下等をより効果的に防止することができる。
【０１５５】
紫外線硬化型組成物中における脂環構造を有するモノマーの含有率は、４０質量％以上９０質量％以下であるのが好ましく、５０質量％以上８８質量％以下であるのがより好ましく、５５質量％以上８５質量％以下であるのがさらに好ましい。これにより、金属粉末およびフッ素含有粉末の分散安定性を特に優れたものとし、長期にわたって特に優れた吐出安定性が得られる。特に、紫外線硬化型組成物が分散剤を含まないものであっても、上記のような優れた効果が得られる。これに対し、紫外線硬化型組成物中における脂環構造を有するモノマーの含有率が前記下限値未満である場合には、金属粉末およびフッ素含有粉末の分散性が低下し、インクジェット法による液滴吐出の安定性が低下する可能性がある。また、この場合、紫外線硬化型組成物の液滴吐出の経時的安定性も低下する可能性がある。また、紫外線硬化型組成物中における脂環構造を有するモノマーの含有率が前記上限値を超える場合には、金属粉末およびフッ素含有粉末の分散安定性が過度に向上することで、記録媒体に付与された紫外線硬化型組成物において、金属粉末の内部存在比率が高まり、付与された紫外線硬化型組成物の外表面付近に、金属粉末およびフッ素含有粉末を好適に配列させることが困難となり、最終的に得られる記録物（印刷部）の光沢感、耐擦性を十分に優れたものとすることが困難になる可能性がある。なお、紫外線硬化型組成物は、脂環構造を有するモノマーとして２種以上の化合物を含むものであってもよい。この場合、これらの含有率の総和が前記範囲内の値であるのが好ましい。
【０１５６】
脂環構造を有するモノマーは、共有結合により形成された環状構造の構成原子数が、５以上のものであるのが好ましく、６以上のものであるのがより好ましい。これにより、紫外線硬化型組成物の保存安定性を特に優れたものとすることができる。
【０１５７】
紫外線硬化型組成物は、脂環構造を有するモノマーとして、脂環構造中にヘテロ原子を含む単官能モノマー（芳香族性を示さない複素環を有する単官能モノマー）を含むものであるのが好ましい。これにより、金属粉末およびフッ素含有粉末の分散安定性を特に優れたものとし、長期にわたって特に優れた吐出安定性が得られる。特に、紫外線硬化型組成物が分散剤を含まないものであっても、上記のような優れた効果が得られる。このような単官能モノマーとしては、例えば、トリス（２−（メタ）アクリロイルオキシエチル）イソシアヌレート、γ−ブチロラクトン（メタ）アクリレート、Ｎ−ビニルカプロラクタム、Ｎ−ビニルピロリドン、ペンタメチルピペリジル（メタ）アクリレート、テトラメチルピペリジル（メタ）アクリレート、メバロン酸ラクトン  （メタ）アクリレート、（メタ）アクリロイルモルホリン、テトラヒドロフルフリル（メタ）アクリレート等が挙げられる。
【０１５８】
紫外線硬化型組成物中における前記単官能モノマー（脂環構造中にヘテロ原子を含む単官能モノマー）の含有率は、１０質量％以上８０質量％以下であるのが好ましく、１５質量％以上７５質量％以下であるのがより好ましい。これにより、硬化収縮を抑制し、散乱が少なく、より光沢感に優れたパターン（印刷部）を備えた記録物の製造に好適に用いることができる。なお、紫外線硬化型組成物は、脂環構造中にヘテロ原子を含む単官能モノマーとして２種以上の化合物を含むものであってもよい。この場合、これらの含有率の総和が前記範囲内の値であるのが好ましい。
【０１５９】
本発明において、紫外線硬化型組成物を構成する重合性化合物は、脂環構造を有さないモノマーを含むものであってもよい。
【０１６０】
このようなモノマー（脂環構造を有さないモノマー）としては、例えば、フェノキシエチル（メタ）アクリレート、ベンジル（メタ）アクリレート、（メタ）アクリル酸２−（２−ビニロキシエトキシ）エチル、ジプロピレングリコールジ（メタ）アクリレート、トリプロピレングリコールジ（メタ）アクリレート、２−ヒドロキシ３−フェノキシプロピル（メタ）アクリレート、および、４−ヒドロキシブチル（メタ）アクリレートラウリル（メタ）アクリレート、２−メトキシエチル（メタ）アクリレート、イソオクチル（メタ）アクリレート、ステアリル（メタ）アクリレート、２−エトキシエチル（メタ）アクリレート、１Ｈ，１Ｈ，５Ｈ−オクタフルオロペンチル（メタ）アクリレート、２−ヒドロキシエチル（メタ）アクリレート、２−ヒドロキシプロピル（メタ）アクリレート、イソブチル（メタ）アクリレート、ｔ−ブチル（メタ）アクリレート、エチルカルビトール（メタ）アクリレート、２，２，２−トリフルオロエチル（メタ）アクリレート、２，２，３，３−テトラフルオロプロピル（メタ）アクリレート、メトキシトリエチレングリコール（メタ）アクリレート、ＰＯ変性ノニルフェノール（メタ）アクリレート、ＥＯ変性ノニルフェノール（メタ）アクリレート、ＥＯ変性２エチルヘキシル（メタ）アクリレート、フェノキシジエチレングリコール（メタ）アクリレート、ＥＯ変性フェノール（メタ）アクリレート、ＥＯ変性クレゾール（メタ）アクリレート、メトキシポリエチレングリコール（メタ）アクリレート、ジプロピレングリコール（メタ）アクリレート、２−ｎ−ブチル−２−エチル−１，３−プロパンジオールジ（メタ）アクリレート、テトラエチレングリコールジ（メタ）アクリレート、１．９−ノナンジオールジ（メタ）アクリレート、１，４−ブタンジオールジ（メタ）アクリレート、ビスフェノールＡ  ＥＯ変性ジ（メタ）アクリレート、１．６−ヘキサンジオールジ（メタ）アクリレート、ポリエチレングリコール２００ジ（メタ）アクリレート、ポリエチレングリコール３００ジ（メタ）アクリレート、ネオペンチルグリコールヒドロキシピバレートジ（メタ）アクリレート、２−エチル−２−ブチル−プロパンジオールジ（メタ）アクリレート、ポリエチレングリコール４００ジ（メタ）アクリレート、ポリエチレングリコール６００ジ（メタ）アクリレート、ポリプロピレングリコールジ（メタ）アクリレート、ＰＯ変性ビスフェノールＡジ（メタ）アクリレート、トリメチロールプロパントリ（メタ）アクリレート、ペンタエリスリトールトリ（メタ）アクリレート、トリメチロールプロパンＥＯ変性トリ（メタ）アクリレート、グリセリンＰＯ付加トリ（メタ）アクリレート、トリス（メタ）アクリロイルオキシエチルフォスフェート、ペンタエリスリトールテトラ（メタ）アクリレート、ＰＯ変性トリメチロールプロパントリ（メタ）アクリレート、２−（メタ）アクリロイロキシエチルフタレート、３−（メタ）アクリロイロキシプロピルアクリレート、ｗ−カルボキシ（メタ）アクリロイルオキシエチルフタレート、ジトリメチロールプロパンテトラ（メタ）アクリレート、ジペンタエリスリトールペンタ／ヘキサ（メタ）アクリレート、ジペンタエリスリト���ルヘキサ（メタ）アクリレート等が挙げられるが、フェノキシエチルアクリレート、ベンジルアクリレート、アクリル酸２−（２−ビニロキシエトキシ）エチル、ジプロピレングリコールジアクリレート、トリプロピレングリコールジアクリレート、２−ヒドロキシ３−フェノキシプロピルアクリレート、および、４−ヒドロキシブチルアクリレートよりなる群から選択される１種または２種以上を含むものであるのが好ましい。脂環構造を有するモノマーに加えて、このような脂環構造を有さないモノマーを含むことにより、紫外線硬化型組成物の保存安定性、吐出安定性を優れたものとしつつ、インクジェット法による吐出後の紫外線硬化型組成物の反応性を特に優れたものとし、記録物の生産性を特に優れたものとすることができるとともに、形成されるパターンの耐擦性等を特に優れたものとすることができる。
【０１６１】
中でも、フェノキシエチルアクリレートを含むものである場合、紫外線硬化型組成物を用いて製造される記録物において、金属粉末を印刷部の外表面付近により好適に配列させることができ、得られる記録物の光沢感をさらに優れたものとすることができる。また、紫外線硬化型組成物を用いて製造される記録物において、フッ素含有粉末を印刷部の外表面付近により好適に配列させることができ、得られる記録物の耐擦性をさらに優れたものとすることができる。
【０１６２】
また、アクリル酸２−（２−ビニロキシエトキシ）エチルを含むものである場合、紫外線を照射した際の紫外線硬化型組成物の硬化速度、記録物の生産性をさらに優れたものとすることができる。
【０１６３】
また、フェノキシエチルアクリレート、および／または、２−ヒドロキシ３−フェノキシプロピルアクリレートを含むものである場合、紫外線硬化型組成物を硬化させて形成される印刷部の可撓性をさらに優れたものとすることができる。
【０１６４】
また、紫外線硬化型組成物を硬化させて形成される印刷部の耐擦性の更なる向上を図る観点からは、アクリル酸２−（２−ビニロキシエトキシ）エチル、ジプロピレングリコールジアクリレート、および、トリプロピレングリコールジアクリレートよりなる群から選択される１種または２種以上を含むものであるのが好ましく、アクリル酸２−（２−ビニロキシエトキシ）エチルを含むものであるのがより好ましい。
【０１６５】
また、フェノキシエチルアクリレートを含むものである場合、紫外線硬化型組成物の硬化時における収縮率をより小さいものとし、紫外線硬化型組成物を硬化させて形成される印刷部に不本意な皺などが生じることによる光沢感の低下等をより効果的に防止することができる。
【０１６６】
紫外線硬化型組成物中における脂環構造を有するモノマー以外のモノマーの含有率は、５質量％以上５０質量％以下であるのが好ましく、１０質量％以上４０質量％以下であるのがより好ましい。これにより、紫外線硬化型組成物の硬化速度、可撓性、硬化時における収縮率等の調整がさらに容易になる。なお、紫外線硬化型組成物は、脂環構造を有さないモノマーとして２種以上の化合物を含むものであってもよい。この場合、これらの含有率の総和が前記範囲内の値であるのが好ましい。
【０１６７】
紫外線硬化型組成物は、重合性化合物として、モノマー以外に、オリゴマー（ダイマー、トリマー等を含む）、プレポリマー等を含むものであってもよい。オリゴマー、プレポリマーとしては、例えば、上述したようなモノマーを構成成分としたものを用いることができる。紫外線硬化型組成物は、特に多官能のオリゴマーを含むものであるのが好ましい。これにより、紫外線硬化型組成物の保存安定性を優れたものとしつつ、形成されるパターンの耐擦性等を特に優れたものとすることができる。オリゴマーとしては、繰り返し構造がウレタンであるウレタンオリゴマー、繰り返し構造がエポキシであるエポキシオリゴマー等が好ましく用いられる。
【０１６８】
紫外線硬化型組成物中における重合性化合物の含有率は、７０質量％以上９９質量％以下であるのが好ましく、８０質量％以上９８質量％以下であるのがより好ましい。これにより、紫外線硬化型組成物の保存安定性、吐出安定性、硬化性をさらに優れたものとすることができるとともに、紫外線硬化型組成物を用いて製造される記録物の光沢感、耐擦性等をさらに優れたものとすることができる。なお、紫外線硬化型組成物は、重合性化合物として２種以上の化合物を含むものであってもよい。この場合、これらの化合物の含有率の総和が前記範囲内の値であるのが好ましい。
【０１６９】
＜物質Ａ＞
また、本発明の紫外線硬化型組成物は、下記式（８）で示される部分構造を有する物質Ａを含むものであるのが好ましい。
【０１７０】
【化１】
2016060814.tif 000002
【０１７１】
紫外線硬化型組成物が、このような化学構造を有する物質Ａを、上記のような表面処理が施された金属粉末およびフッ素含有粉末とともに含むこと、さらには、脂環構造を有するモノマーとともに含むことにより、紫外線硬化型組成物の保存安定性、硬化性を特に優れたものとすることができる。また、紫外線硬化型組成物を用いて製造される記録物においては、金属粉末を構成する金属材料が本来有している光沢感・高級感をより効果的に発揮させ、印刷部の光沢感、耐擦性を特に優れたものとし、記録物の耐久性を特に優れたものとすることができる。
【０１７２】
式（８）中、Ｒ１は、酸素原子、水素原子、炭化水素基またはアルコキシル基（酸素原子に鎖式または脂環式の炭化水素基が結合したもの）であればよいが、特に、水素原子、メチル基、または、オクチルオキシ基であるのが好ましい。これにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０１７３】
また、式（８）中、Ｒ２〜Ｒ５は、それぞれ独立に、水素原子または炭化水素基であればよいが、炭素数１以上３以下のアルキル基であるのが好ましく、メチル基であるのがより好ましい。これにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０１７４】
紫外線硬化型組成物中における物質Ａの含有率は、０．１質量％以上５．０質量％以下であるのが好ましく、０．５質量％以上３．０質量％以下であるのがより好ましい。これにより、紫外線硬化型組成物の保存安定性、吐出安定性、硬化性をさらに優れたものとすることができるとともに、紫外線硬化型組成物を用いて製造される記録物の光沢感、耐擦性等をさらに優れたものとすることができる。なお、紫外線硬化型組成物は、物質Ａとして２種以上の化合物を含むものであってもよい。この場合、これらの化合物の含有率の総和が前記範囲内の値であるのが好ましい。
【０１７５】
物質Ａの含有率をＸＡ［質量％］、金属粉末の含有率をＸＭ［質量％］としたとき、０．０１≦ＸＡ／ＸＭ≦０．８の関係を満足するのが好ましく、０．０５≦ＸＡ／ＸＭ≦０．４の関係を満足するのがより好ましい。このような関係を満足することにより、紫外線硬化型組成物の保存安定性、吐出安定性をさらに優れたものとすることができるとともに、紫外線硬化型組成物を用いて形成される印刷部の光沢感、耐擦性をさらに優れたものとすることができる。
【０１７６】
＜分散剤＞
本発明の紫外線硬化型組成物は、分散剤を含むものであってもよい。これにより、紫外線硬化型組成物中における金属粉末、フッ素含有粉末の分散安定性をさらに優れたものとすることができ、紫外線硬化型組成物の保存安定性をより優れたものとすることができる。
【０１７７】
特に、本発明の紫外線硬化型組成物は、分散剤として、塩基性で重合体構造を有するもの（以下、「塩基性高分子分散剤」ともいう）を含むものであってもよい。これにより、紫外線硬化型組成物の保存安定性をさらに優れたものとすることができる。
【０１７８】
なお、塩基性高分子分散剤は、塩基性を示し、重合体構造を有するものであればよく、具体的な分子量は限定されない。
【０１７９】
塩基性高分子分散剤を構成する重合体構造は、特に限定されないが、例えば、アクリル系の重合体構造（共重合体を含む）、メタクリル系の重合体構造（共重合体を含む）、ポリウレタン系の重合体構造、水酸基含有カルボン酸エステル構造、ポリエーテル系の重合体構造、シリコーン系の重合体構造等が挙げられる。
【０１８０】
塩基性高分子分散剤のアミン価は、特に限定されないが、３ｍｇＫＯＨ／ｇ以上８０ｍｇＫＯＨ／ｇ以下であるのが好ましく、１０ｍｇＫＯＨ／ｇ以上７０ｍｇＫＯＨ／ｇ以下であるのがより好ましい。
【０１８１】
本発明で用いることのできる塩基性高分子分散剤の具体例としては、ＤＩＳＰＥＲＢＹＫ−１１６（ビックケミー社製）、ＤＩＳＰＥＲＢＹＫ−１８２（ビックケミー社製）、ＤＩＳＰＥＲＢＹＫ−１８３（ビックケミー社製）、ＤＩＳＰＥＲＢＹＫ−１８４（ビックケミー社製）、ＤＩＳＰＥＲＢＹＫ−２１５５（ビックケミー社製）、ＤＩＳＰＥＲＢＹＫ−２１６４（ビックケミー社製）、ＤＩＳＰＥＲＢＹＫ−１０８（ビックケミー社製）、ＤＩＳＰＥＲＢＹＫ−１１２（ビックケミー社製）、ＤＩＳＰＥＲＢＹＫ−１９８（ビックケミー社製）、ＤＩＳＰＥＲＢＹＫ−２１５０（ビックケミー社製）、ＰＡＡ−１１１２（日東紡社製）等を挙げることができる。
【０１８２】
紫外線硬化型組成物が分散剤を含むものである場合、紫外線硬化型組成物中における分散剤の含有率は、５．０質量％以下であるのが好ましく、０．０１質量％以上２．０質量％以下であるのがより好ましい。これにより、紫外線硬化型組成物を用いて製造される記録物の光沢感を十分に優れたものとしつつ、紫外線硬化型組成物の保存安定性、吐出安定性、硬化性をさらに優れたものとすることができる。なお、紫外線硬化型組成物は、塩基性高分子分散剤として２種以上の化合物を含むものであってもよい。この場合、これらの化合物の含有率の総和が前記範囲内の値であるのが好ましい。なお、紫外線硬化型組成物中における分散剤の含有率が高すぎると、金属粉末、フッ素含有粉末の分散安定性が過度に向上することで、記録媒体に付与された紫外線硬化型組成物において、金属粉末およびフッ素含有粉末の内部存在比率が高まり、付与された紫外線硬化型組成物の外表面付近に、金属粉末およびフッ素含有粉末を好適に配列させることが困難となり、最終的に得られる記録物（印刷部）の光沢感、耐擦性を十分に優れたものとすることが困難になる可能性がある。
【０１８３】
＜その他の成分＞
本発明の紫外線硬化型組成物は、上述した以外の成分（その他の成分）を含むものであってもよい。このような成分としては、例えば、光重合開始剤、スリップ剤（レベリング剤）、溶剤、重合促進剤、重合禁止剤、浸透促進剤、湿潤剤（保湿剤）、着色剤、定着剤、防黴剤、防腐剤、酸化防止剤、キレート剤、増粘剤、増感剤（増感色素）等が挙げられる。
【０１８４】
光重合開始剤は、紫外線照射によってラジカルやカチオン等の活性種を発生し、上記重合性化合物の重合反応を開始させるものであれば特に制限されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。
【０１８５】
光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物等）、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
【０１８６】
これらの中でも、重合性化合物への溶解性および硬化性の観点から、アシルホスフィンオキサイド化合物およびチオキサントン化合物から選択される少なくとも１種が好ましく、アシルホスフィンオキサイド化合物およびチオキサントン化合物を併用することがより好ましい。
【０１８７】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイル−ジフェニル−フォスフィンオキサイド、２，４−ジエチルチオキサントン、およびビス−（２，６−ジメトキシベンゾイル）−２，４，４−トリメチルペンチルフォスフィンオキシド等が挙げられ、これらのうちから選択される１種または２種以上を組み合わせて用いることができる。
【０１８８】
紫外線硬化型組成物中における光重合開始剤の含有量は、０．５質量％以上１０質量％以下であるのが好ましい。光重合開始剤の含有量が前記範囲であると、紫外線硬化速度が十分大きく、且つ、光重合開始剤の溶け残りや光重合開始剤に由来する着色がほとんどない。
【０１８９】
紫外線硬化型組成物がスリップ剤を含むものであると、レベリング作用により記録物の表面が平滑になり、耐擦性が向上する。
【０１９０】
スリップ剤としては、特に限定されないが、例えば、ポリエステル変性シリコーンやポリエーテル変性シリコーン、ポリアクリレート変性シリコーン等のシリコーン系界面活性剤、ポリアクリレート、ポリエステル等の高分子系界面活性剤を用いることができ、ポリエーテル変性ポリジメチルシロキサン、ポリエステル変性ポリジメチルシロキサン、または、ポリアクリレート変性ジメチルシロキサンを用いることが好ましい。
【０１９１】
なお、本発明の紫外線硬化型組成物は、重合禁止剤を含むものであってもよいが、重合禁止剤を含む場合であっても、紫外線硬化型組成物中における重合禁止剤の含有率は、０．６質量％以下であるのが好ましく、０．２質量％以下であるのがより好ましい。これにより、相対的に、紫外線硬化型組成物中における重合性化合物の含有率を高いものとすることができるため、紫外線硬化型組成物を用いて形成される印刷部の耐擦性等を特に優れたものとすることができる。また、金属粉末がフッ素系表面処理剤で表面処理されたものである場合、このように重合禁止剤の含有率が比較的低い場合であっても、紫外線硬化型組成物の保存安定性、吐出安定性を特に優れたものとすることができる。
【０１９２】
また、本発明の紫外線硬化型組成物は、記録物の製造工程において除去される（蒸発する）有機溶剤を含まないものであるのが好ましい。これにより、揮発性有機化合物（ＶＯＣ）の問題の発生を効果的に防止することができる。
【０１９３】
振動式粘度計を用いて、ＪＩＳ  Ｚ８８０９に準拠して測定される、本発明の紫外線硬化型組成物の室温（２０℃）での粘度は、２０ｍＰａ・ｓ以下であるのが好ましく、３ｍＰａ・ｓ以上１５ｍＰａ・ｓ以下であるのがより好ましい。これにより、インクジェット法による液滴吐出を好適に行うことができる。
【０１９４】
《記録物》
次に、本発明の記録物について説明する。
【０１９５】
＜第１実施形態＞
本発明の記録物は、上述したような紫外線硬化型組成物を記録媒体上に付与し、その後、紫外線を照射することにより製造されたものである。このような記録物は、光沢感および耐擦性に優れたパターン（印刷部）を有するものである。
【０１９６】
上述したように、本発明に係る紫外線硬化型組成物は、重合性化合物を含むものであり、記録媒体に対する密着性に優れるものである。このように、本発明の紫外線硬化型組成物は記録媒体に対する密着性に優れるものであるため、記録媒体は、いかなるものであってもよく、吸収性または非吸収性のいずれを用いてもよく、例えば、紙（普通紙、インクジェット用専用紙等）、プラスチック材料、金属、セラミックス、木材、貝殻、綿、ポリエステル、ウール等の天然繊維・合成繊維、不織布等を用いることができる。また、記録媒体の形状は、特に限定されず、シート状等、いかなるものであってもよい。
【０１９７】
液滴吐出方式（インクジェット法の方式）としては、ピエゾ方式や、インクを加熱して発生した泡（バブル）によりインクを吐出させる方式等を用いることができるが、紫外線硬化型組成物の変質のし難さ等の観点から、ピエゾ方式が好ましい。
【０１９８】
インクジェット法による紫外線硬化型組成物の吐出は、公知の液滴吐出装置を用いて行うことができる。
【０１９９】
インクジェット法により吐出された紫外線硬化型組成物は、紫外線の照射により硬化する。
【０２００】
紫外線源としては、例えば、水銀ランプ、メタルハライドランプ、紫外線発光ダイオード（ＵＶ−ＬＥＤ）、紫外線レーザダイオード（ＵＶ−ＬＤ）等を用いることができる。中でも、小型、高寿命、高効率、低コストの観点から、紫外線発光ダイオード（ＵＶ−ＬＥＤ）および紫外線レーザダイオード（ＵＶ−ＬＤ）が好ましい。
【０２０１】
本発明の記録物は、いかなる用途のものであってもよく、例えば、装飾品やそれ以外に適用されるものであってもよい。本発明の記録物の具体例としては、コンソールリッド、スイッチベース、センタークラスタ、インテリアパネル、エンブレム、センターコンソール、メーター銘板等の車両用内装品、各種電子機器の操作部（キースイッチ類）、装飾性を発揮する装飾部、指標、ロゴ等の表示物等が挙げられる。
【０２０２】
＜第２実施形態＞
次に、第２実施形態の記録物について説明する。
【０２０３】
本実施形態の記録物は、記録媒体と、印刷部（印刷層）とを有するものであって、前記印刷部は、金属粉末と、フッ素含有粉末とを含むものであり、前記印刷部を平面視した際に、前記印刷部の表面に露出している前記フッ素含有粉末の構成粒子の前記印刷部の単位面積当たりの数が、０．２０個／μｍ２以上３．０個／μｍ２以下であることを特徴とする。このように、潤滑性の高いフッ素含有粉末が、必要十分な数だけ印刷部の外表面に露出していることにより、記録物（印刷部）の耐擦性を優れたものとし、摩擦による外観の変化（例えば、光沢感の低下、審美性（美的外観）の低下等）を効果的に防止しつつ、金属粉末を構成する金属材料の質感を十分に発揮させ、記録物（印刷部）の光沢感を優れたものとすることができる。なお、印刷部は、印刷部を平面視した際に印刷部の表面に露出しているフッ素含有粉末の構成粒子の印刷部の単位面積当たりの数が０．２０個／μｍ２以上３．０個／μｍ２以下である領域とともに、このような条件を満足しない領域（印刷部の表面に露出しているフッ素含有粉末の構成粒子の印刷部の単位面積当たりの数が前記範囲から外れる領域）を有するものであってもよい。例えば、記録物のうち、視認されにくい部位に前記条件を満足しない領域を有するものや、優れた光沢感が要求されない部位に前記条件を満足しない領域を有するものであってもよい。
【０２０４】
図１は、本発明の記録物の好適な実施形態（第２実施形態）を模式的に示す断面図、図２は、本発明の記録物の好適な実施形態（第２実施形態）を模式的に示す平面図である。なお、図２中では、図を見やすくするため、印刷部２を構成する金属粉末２１、フッ素含有粉末２２のうち、印刷部２の外表面側に存在するもののみを示しており、印刷部２内部に分散しており、他の粒子と一部が重なり合うものについては、記録物１０の外観上視認されるものであっても、図示を省略している。以下の説明では、前述した実施形態との相違点について中心的に説明し、同様の事項についての説明は省略する。
【０２０５】
記録物（印刷物）１０は、記録媒体（基材）１と、印刷部（記録層）２とを有している。
【０２０６】
＜記録媒体（基材）＞
基材１は、後に詳述する印刷部（印刷層）２を支持する機能を有するものである。
【０２０７】
基材１は、いかなるものであってもよく、例えば、前述した第１実施形態で説明した記録媒体と同様のものを用いることができるが、少なくとも表面（印刷部２が形成される部位）が非吸液性の材料（例えば、プラスチック材料、金属、セラミックス、貝殻等）で構成されたものであるのが好ましい。
【０２０８】
＜印刷部＞
印刷部２は、金属粉末２１と、フッ素含有粉末２２と、バインダー２３とを含む材料で構成されている。
【０２０９】
（金属粉末）
金属粉末２１は、複数個の粒子で構成されたものであり、各構成粒子が金属材料を含む材料で構成されたものである。金属粉末２１は、記録物１０の外観（金属光沢を有する外観）に大きな影響を与える成分である。
【０２１０】
金属粉末２１としては、紫外線硬化型組成物の構成成分として説明したようなものを用いることができる。これにより、前述したような効果が得られる。
【０２１１】
印刷部２中における金属粉末２１の含有率は、０．５質量％以上２９質量％以下であるのが好ましく、１．０質量％以上１９．３質量％以下であるのがより好ましい。これにより、記録物１０の光沢感、高級感を特に優れたものとすることができるとともに、フッ素含有粉末２２およびバインダー２３の含有率を十分に高いものとすることができるため、記録物１０の耐擦性、耐久性を特に優れたものとすることができる。なお、印刷部２は、２種以上の金属粉末２１を含むものであってもよい。この場合、これらの含有率の総和が前記範囲内の値であるのが好ましい。
【０２１２】
（フッ素含有粉末）
フッ素含有粉末２２は、複数個の粒子で構成されたものであり、各構成粒子の少なくとも表面を含む領域が、フッ素を含む材料で構成されたものであり、前述した金属粉末２１以外の成分のことをいう。フッ素含有粉末２２は、記録物１０において、主に耐擦性の向上に寄与する成分である。
【０２１３】
フッ素含有粉末２２としては、紫外線硬化型組成物の構成成分として説明したようなものを用いることができる。これにより、前述したような効果が得られる。
【０２１４】
印刷部２を平面視した際に、印刷部２の表面に露出しているフッ素含有粉末２２の構成粒子の印刷部２の単位面積当たりの数は、０．２０個／μｍ２以上３．０個／μｍ２以下である。これにより、潤滑性の高いフッ素含有粉末２２が、必要十分な数だけ印刷部２の外表面に露出していることとなり、記録物１０（印刷部２）の耐擦性を優れたものとし、摩擦による外観の変化（例えば、光沢感の低下、審美性（美的外観）の低下等）を効果的に防止しつつ、金属粉末２１を構成する金属材料の質感を十分に発揮させ、記録物１０（印刷部２）の光沢感を優れたものとすることができる。
【０２１５】
これに対し、印刷部２を平面視した際に、印刷部２の表面に露出しているフッ素含有粉末２２の構成粒子の印刷部２の単位面積当たりの数が前記下限値未満であると、記録物１０（印刷部２）が低下する。また、印刷部２を平面視した際に、印刷部２の表面に露出しているフッ素含有粉末２２の構成粒子の印刷部２の単位面積当たりの数が前記上限値を超えると、印刷部２の表面において、金属粉末２１の占める面積率が低くなり、記録物１０の光沢感、美的外観が低下する。
【０２１６】
印刷部２を平面視した際に、印刷部２の表面に露出しているフッ素含有粉末２２の構成粒子の印刷部２の単位面積当たりの数は、いかなる方法、条件で求めてもよいが、例えば、走査型電子顕微鏡（ＳＥＭ）による観察で得られた画像において、所定面積の正方形の領域（図２中、破線で囲んだ領域。例えば、１０μｍ角の正方形の領域（１００μｍ２の領域））について、印刷部２の表面に露出しているフッ素含有粉末２２の構成粒子の数を数えることにより求めることができる。このような条件で、印刷部２を平面視した際に、印刷部２の表面に露出しているフッ素含有粉末２２の構成粒子の印刷部２の単位面積当たりの数を求めることにより、容易に当該数を求めることができる。また、印刷部２を平面視した際の各部位で、印刷部２の表面に露出しているフッ素含有粉末２２の構成粒子の印刷部２の単位面積当たりの数が異なる場合であっても、このような影響を小さくすることができる。また、複数（例えば、１０か所）の領域（例えば、前記のような１０μｍ角の正方形の領域（１００μｍ２の領域））について、前記のような測定を行い、これらの各領域について求められた値の平均値を、印刷部２を平面視した際に、印刷部２の表面に露出しているフッ素含有粉末２２の構成粒子の印刷部２の単位面積当たりの数としてもよい。これにより、印刷部２を平面視した際の各部位で、印刷部２の表面に露出しているフッ素含有粉末２２の構成粒子の印刷部２の単位面積当たりの数が異なる場合であっても、このような影響をさらに小さくすることができる。なお、前記のように、所定面積の領域に含まれる印刷部の表面に露出しているフッ素含有粉末２２の構成粒子の数を数える際、前記領域にその一部のみが含まれるフッ素含有粉末２２の構成粒子については、平面視した際の面積率に応じた個数として数えることができる。例えば、前記領域に印刷部２を平面視した際の面積のうち７０％が含まれるフッ素含有粉末２２の構成粒子が１個存在する場合、当該構成粒子については、０．７個として数えることができる。
【０２１７】
前述したように、本実施形態において、印刷部２を平面視した際に、印刷部２の表面に露出しているフッ素含有粉末２２の構成粒子の印刷部２の単位面積当たりの数は、０．２０個／μｍ２以上３．０個／μｍ２以下であればよいが、０．４０個／μｍ２以上２．５個／μｍ２以下であるのが好ましく、０．６０個／μｍ２以上２．０個／μｍ２以下であるのがより好ましく、０．８０個／μｍ２以上１．５個／μｍ２以下であるのがさらに好ましい。これにより、前述したような効果がより顕著に発揮される。
【０２１８】
図１に示すように、印刷部２は、金属粉末２１の構成粒子よりも高く突出している、フッ素含有粉末２２の構成粒子を含むものであるのが好ましい。これにより、記録物１０の耐擦性を特に優れたものとすることができる。
【０２１９】
フッ素含有粉末２２は、バインダー２３に分散した状態において、透明性を有するものであるのが好ましい。これにより、記録物１０の色味に悪影響を与えることをより効果的に防止し、記録物１０の美的外観を特に優れたものとすることができる。
【０２２０】
なお、金属粉末２１を含まない以外は印刷部２と同様の構成を有する厚さ１００μｍの層の厚さ方向の可視光の透過率（波長：６００ｎｍの光の透過率）は、８５％以上であるのが好ましく、９０％以上であるのがより好ましい。これにより、前述した効果をより効果的に発揮することができる。
【０２２１】
印刷部２中におけるフッ素含有粉末２２の含有率は、０．０１０質量％以上５．０質量％以下であるのが好ましく、０．１０質量％以上３．０質量％以下であるのがより好ましく、０．２０質量％以上２．０質量％以下であるのがさらに好ましい。これにより、より容易かつ確実に、印刷部２を平面視した際に、印刷部２の表面に露出しているフッ素含有粉末２２の構成粒子の印刷部２の単位面積当たりの数を前述した範囲内の値とすることができる。なお、印刷部２は、２種以上のフッ素含有粉末２２を含むものであってもよい。この場合、これらの含有率の総和が前記範囲内の値であるのが好ましい。
【０２２２】
印刷部２中における金属粉末２１の含有率をＸＭ［質量％］、印刷部２中におけるフッ素含有粉末２２の含有率をＸＦ［質量％］としたとき、０．０５≦ＸＦ／ＸＭ≦１．０の関係を満足するのが好ましく、０．１≦ＸＦ／ＸＭ≦０．８の関係を満足するのがより好ましい。これにより、記録物１０の光沢感と耐擦性とをより高いレベルで両立することができる。
【０２２３】
（バインダー）
バインダー２３は、金属粉末２１およびフッ素含有粉末２２を固定する機能、印刷部２を基材（記録媒体）１に密着させる機能を有するものである。
【０２２４】
バインダー２３としては、例えば、熱可塑性樹脂や、熱硬化性樹脂、紫外線硬化性樹脂等の光硬化性樹脂の硬化物等が挙げられる。中でも、バインダー２３は、硬化性樹脂の硬化物で構成されたものであるのが好ましく、紫外線硬化性樹脂の硬化物で構成されたものであるのがより好ましい。言い換えると、印刷部２は、紫外線硬化性樹脂を含む紫外線硬化型組成物を用いて形成されたものであるのが好ましい。これにより、本発明の紫外線硬化型組成物についての説明で述べたような効果が得られる。また、記録物１０の耐熱性、耐久性等を特に優れたものとすることができる。また、バインダー２３が紫外線硬化性樹脂の硬化物である場合、記録物１０の製造（印刷部２の形成）に用いる組成物として、紫外線硬化性樹脂を用いることができるが、この場合、記録物１０の生産性を特に優れたものとすることができるとともに、紫外線の照射条件の調整により、容易かつ確実に、印刷部２の表面に露出しているフッ素含有粉末２２の構成粒子の印刷部２の単位面積当たりの数を調整することができる。
【０２２５】
印刷部２中におけるバインダー２３の含有率は、７０質量％以上９９質量％以下であるのが好ましく、８０質量％以上９８質量％以下であるのがより好ましい。これにより、記録物１０の光沢感、耐擦性等をさらに優れたものとすることができる。なお、印刷部２は、バインダー２３として２種以上の化合物を含むものであってもよい。この場合、これらの化合物の含有率の総和が前記範囲内の値であるのが好ましい。
【０２２６】
（その他の成分）
印刷部２は、前述した金属粉末２１、フッ素含有粉末２２、バインダー２３以外の成分（その他の成分）を含むものであってもよい。このような成分としては、例えば、光重合開始剤、スリップ剤（レベリング剤）、溶剤、重合促進剤、重合禁止剤、浸透促進剤、湿潤剤（保湿剤）、着色剤、定着剤、防黴剤、防腐剤、酸化防止剤、キレート剤、増粘剤、増感剤（増感色素）等が挙げられる。
【０２２７】
光重合開始剤、光ラジカル重合開始剤、スリップ剤としては、例えば、前述した紫外線硬化型組成物の構成成分として説明したものを用いることができ、これにより、前述したのと同様の効果が得られる。
【０２２８】
振動式粘度計を用いて、ＪＩＳ  Ｚ８８０９に準拠して測定される、印刷部２の形成に用いる組成物（印刷部形成用組成物）の室温（２０℃）での粘度は、２０ｍＰａ・ｓ以下であるのが好ましく、３ｍＰａ・ｓ以上１５ｍＰａ・ｓ以下であるのがより好ましい。これにより、インクジェット法による液滴吐出を好適に行うことができる。
【０２２９】
本実施形態の記録物１０において、印刷部２がバインダー２３として紫外線硬化性樹脂の硬化物を含むものである場合、印刷部２の形成に用いる組成物（印刷部形成用組成物）としては、前述した本発明の紫外線硬化型組成物を好適に用いることができる。
【０２３０】
印刷部２の厚さは、５μｍ以上２００μｍ以下であるのが好ましく、１０μｍ以上１５０μｍ以下であるのがより好ましく、１５μｍ以上１００μｍ以下であるのがさらに好ましい。これにより、記録物１０の光沢感、美的外観を特に優れたものとしつつ、記録物１０の耐久性を特に優れたものとすることができる。
【０２３１】
以上、本発明について、好適な実施形態に基づいて説明したが、本発明はこれらに限定されるものではない。
【０２３２】
例えば、前述した実施形態では、本発明の紫外線硬化型組成物について、インクジェット法に適用されるものである場合について中心的に説明したが、本発明の紫外線硬化型組成物は、インクジェット法以外の方法（例えば、インクジェット法以外の各種印刷法等）に適用されるものであってもよい。
【０２３３】
また、前述した実施形態では、本発明の記録物が記録媒体（基材）と印刷部とからなるものである場合について中心的に説明したが、本発明の記録物は、記録媒体（基材）、印刷部に加え、他の構成を有するものであってもよい。
【０２３４】
また、前述した実施形態では、金属粉末がフッ素系表面処理剤で表面処理された粒子を含むものである場合について中心に説明したが、本発明において、金属粉末は、フッ素系表面処理剤で表面処理されていないものであってもよい。
【実施例】
【０２３５】
次に、本発明の具体的実施例について説明する。
［Ａ１］記録物製造用組成物の製造
（実施例Ａ１）
まず、表面が平滑なポリエチレンテレフタレート製のフィルム（表面粗さＲａが０．０２μｍ以下）を用意した。
【０２３６】
次に、このフィルムの一方の面の全体にシリコーンオイルを塗布した。
次に、シリコーンオイルを塗布した面側に、蒸着法により、Ａｌで構成された膜を形成した。
【０２３７】
次に、Ａｌの膜が形成されたポリエチレンテレフタレート製のフィルム（基材）を、ジエチレングリコールジエチルエーテル：９９質量部にフッ素系表面処理剤としてのＣＦ３（ＣＦ２）５（ＣＨ２）２Ｏ（Ｐ）（ＯＨ）２：１質量部を溶解してなる液体中に入れ、５５℃にて２７ｋＨｚの超音波振動を３時間付与した。これにより、Ａｌ製の母粒子にＣＦ３（ＣＦ２）５（ＣＨ２）２Ｏ（Ｐ）（ＯＨ）２による表面処理が施された鱗片状の粒子からなる金属粉末の分散液が得られた。
【０２３８】
このようにして得られた金属粉末の平均粒径は０．９μｍ、最大粒子径は２．０μｍ、平均厚さは、６０ｎｍであった。
【０２３９】
次に、金属粉末の分散液を、ポリテトラフルオロエチレンで構成され球状の粒子からなるフッ素含有粉末（平均粒径：０．３μｍ、最大粒子径：０．５μｍ、脂環構造を有するモノマー（重合性化合物）としてのγ−ブチロラクトンアクリレート、脂環構造を有さないモノマー（重合性化合物）としてのフェノキシエチルアクリレート、下記式（９）で表される化学構造を有する物質Ａ、塩基性高分子分散剤としてのＤＩＳＰＥＲＢＹＫ−１８２（ビックケミー社製）、光重合開始剤としてのＩｒｇａｃｕｒｅ８１９（チバ・ジャパン社製）、光重合開始剤としてのＳｐｅｅｄｃｕｒｅ  ＴＰＯ（ＡＣＥＴＯ社製）、および、光重合開始剤としてのＳｐｅｅｄｃｕｒｅ  ＤＥＴＸ（Ｌａｍｂｓｏｎ社製）と混合することにより、記録物製造用組成物（紫外線硬化型組成物）を得た。
【０２４０】
【化２】
2016060814.tif 000003
【０２４１】
（実施例Ａ２〜Ａ２０）
金属粉末の構成粒子およびフッ素含有粉末の構成粒子を、表１に示すような構成にするとともに、記録物製造用組成物（紫外線硬化型組成物）の調製に用いる原料の種類・比率を変更することにより、表２、表３に示すような組成となるようにした以外は、前記実施例Ａ１と同様にして記録物製造用組成物（紫外線硬化型組成物）を製造した。
【０２４２】
（実施例Ａ２１）
フッ素系表面処理剤による表面処理を施していないＡｌ製の粒子を金属粉末として用いた以外は、前記実施例Ａ１と同様にして記録物製造用組成物（紫外線硬化型組成物）を製造した。
【０２４３】
（実施例Ａ２２）
金属粉末として、ガスアトマイズ法を用いて製造された球形状のＡｌ粉末（フッ素系表面処理剤による表面処理を施していないもの）を用いた以外は、前記実施例Ａ２１と同様にして記録物製造用組成物（紫外線硬化型組成物）を製造した。
【０２４４】
（実施例Ａ２３）
フッ素系表面処理剤としてのＣＦ３（ＣＦ２）７（ＣＨ２）２ＮＣＯの代わりに、フッ素系表面処理剤ではないＣＨ３（ＣＨ２）７Ｏ−ＰＯ（ＯＨ）２を用いて表面処理を施した金属粉末を得た以外は、前記実施例Ａ１と同様にして記録物製造用組成物（紫外線硬化型組成物）を製造した。
【０２４５】
（比較例Ａ１）
フッ素含有粒子を含まない組成とした以外は、前記実施例Ａ１と同様にして記録物製造用組成物（紫外線硬化型組成物）を製造した。
【０２４６】
（比較例Ａ２、Ａ３）
記録物製造用組成物（紫外線硬化型組成物）の調製に用いる原料の種類・比率を変更することにより、表３に示すような組成となるようにした以外は、前記実施例Ａ１と同様にして記録物製造用組成物（紫外線硬化型組成物）を製造した。
【０２４７】
（比較例Ａ４）
前記実施例Ａ１と同様にして得られた鱗片状の金属粉末と、ポリテトラフルオロエチレンで構成され球状の粒子からなるフッ素含有粉末（平均粒径：０．３μｍ、最大粒子径：０．５μｍ）と、１，２−ヘキサンジオールと、トリメチロールプロパンと、サーフィノール４６５（日信化学工業社製）と、トリエタノールアミンと、グリセリンと、ポリフロー４０１（日信化学工業社製）と、イオン交換水とを混合することにより、記録物製造用組成物を製造した。すなわち、本比較例の記録物製造用組成物は、紫外線の照射により硬化する重合性化合物（バインダー）を含まないものである。
【０２４８】
前記各実施例および比較例について、記録物製造用組成物に含まれる金属粉末およびフッ素含有粉末の構成を表１にまとめて示し、記録物製造用組成物の組成を表２、表３にまとめて示した。なお、表中、フッ素系リン酸エステル化合物としてのＣＦ３（ＣＦ２）５（ＣＨ２）２Ｏ（Ｐ）（ＯＨ）２を「ＦＡＰ１」、フッ素系シラン化合物としての（ＣＦ３（ＣＦ２）７ＣＨ２ＣＨ２Ｓｉ（ＯＣ２Ｈ５）３）を「ＦＡＳ１」、フッ素系シラン化合物としての（ＣＦ３（ＣＦ２）５ＣＨ２ＣＨ２Ｓｉ（ＯＣ２Ｈ５）３）を「ＦＡＳ２」、フッ素系脂肪酸としてのＣＦ３（ＣＦ２）７（ＣＨ２）２ＣＯＯＨを「ＦＦＡ１」、フッ素系イソシアネートとしてのＣＦ３（ＣＦ２）７（ＣＨ２）２ＮＣＯを「ＩＳ１」、ポリテトラフルオロエチレンを「ＰＴＦＥ」、ＣＨ３（ＣＨ２）７Ｏ−ＰＯ（ＯＨ）２を「Ｓ’１」、脂環構造を有するモノマー（重合性化合物）としてのγ−ブチロラクトンアクリレートを「ＢＬＡ」、脂環構造を有するモノマー（重合性化合物）としてのテトラヒドロフルフリルアクリレートを「ＴＨＦＡ」、脂環構造を有するモノマー（重合性化合物）としてのＮ−ビニルカプロラクタムを「ＶＣ」、脂環構造を有するモノマー（重合性化合物）としてのＮ−ビニルピロリドンを「ＶＰ」、脂環構造を有するモノマー（重合性化合物）としてのアクリロイルモルホリンを「ＡＭＯ」、脂環構造を有するモノマー（重合性化合物）としてのトリス（２−アクリロイルオキシエチル）イソシアヌレートを「ＴＡＯＥＩ」、脂環構造を有するモノマー（重合性化合物）としてのジシクロペンテニルオキシエチルアクリレートを「ＤＣＰＴｅＯＥＡ」、脂環構造を有するモノマー（重合性化合物）としてのアダマンチルアクリレートを「ＡＡ」、脂環構造を有するモノマー（重合性化合物）としてのジメチロールトリシクロデカンジアクリレートを「ＤＭＴＣＤＤＡ」、脂環構造を有するモノマー（重合性化合物）としてのジメチロールジシクロペンタンジアクリレートを「ＤＭＤＣＰＴＡ」、脂環構造を有するモノマー（重合性化合物）としてのジシクロペンテニルアクリレートを「ＤＣＰＴｅＡ」、脂環構造を有するモノマー（重合性化合物）としてのジシクロペンタニルアクリレートを「ＤＣＰＴａＡ」、脂環構造を有するモノマー（重合性化合物）としてのイソボルニルアクリレートを「ＩＢＡ」、脂環構造を有するモノマー（重合性化合物）としてのシクロヘキシルアクリレートを「ＣＨＡ」、脂環構造を有するモノマー（重合性化合物）としてのジアクリル化イソシアヌレートを「ＤＡＩ」、脂環構造を有するモノマー（重合性化合物）としてのトリアクリル化イソシアヌレートを「ＴＡＩ」、脂環構造を有するモノマー（重合性化合物）としてのγ−ブチロラクトンメタクリレートを「ＢＬＭ」、脂環構造を有するモノマー（重合性化合物）としてのテトラヒドロフルフリルメタクリレートを「ＴＨＦＭ」、脂環構造を有するモノマー（重合性化合物）としてのジシクロペンテニルオキシエチルメタクリレートを「ＤＣＰＴｅＯＥＭ」、脂環構造を有するモノマー（重合性化合物）としてのアダマンチルメタクリレートを「ＡＭ」、脂環構造を有するモノマー（重合性化合物）としてのペンタメチルピペリジルメタ��リレートを「ＰＭＰＭ」、脂環構造を有するモノマー（重合性化合物）としてのテトラメチルピペリジルメタクリレートを「ＴＭＰＭ」、脂環構造を有するモノマー（重合性化合物）としての２−メチル−２−アダマンチル  メタクリレートを「ＭＡＭ」、脂環構造を有するモノマー（重合性化合物）としての２−エチル−２−アダマンチル  メタクリレートを「ＥＡＭ」、脂環構造を有するモノマー（重合性化合物）としてのメバロン酸ラクトン  メタクリレートを「ＭＬＭ」、脂環構造を有するモノマー（重合性化合物）としてのジシクロペンテニルメタクリレートを「ＤＣＰＴｅＭ」、脂環構造を有するモノマー（重合性化合物）としてのジシクロペンタニルメタクリレートを「ＤＣＰＴａＭ」、脂環構造を有するモノマー（重合性化合物）としてのイソボルニルメタクリレートを「ＩＢＭ」、脂環構造を有するモノマー（重合性化合物）としてのシクロヘキシルメタクリレートを「ＣＨＭ」、脂環構造を有するモノマー（重合性化合物）としてのシクロヘキサンスピロ−２−（１，３−ジオキソラン−４−イル）メチルアクリレートを「ＣＨＤＯＬＡ」、脂環構造を有するモノマー（重合性化合物）としての（２−メチル−２−エチル−１，３−ジオキソラン−４−イル）メチルアクリレートを「ＭＥＤＯＬＡ」、脂環構造を有さないモノマー（重合性化合物）としてのフェノキシエチルアクリレートを「ＰＥＡ」、脂環構造を有さないモノマー（重合性化合物）としてのジプロピレングリコールジアクリレートを「ＤＰＧＤＡ」、脂環構造を有さないモノマー（重合性化合物）としてのトリプロピレングリコールジアクリレートを「ＴＰＧＤＡ」、脂環構造を有さないモノマー（重合性化合物）としての２−ヒドロキシ３−フェノキシプロピルアクリレートを「ＨＰＰＡ」、脂環構造を有さないモノマー（重合性化合物）としての４−ヒドロキシブチルアクリレートを「ＨＢＡ」、脂環構造を有さないモノマー（重合性化合物）としてのエチルカルビトールアクリレートを「ＥＣＡ」、脂環構造を有さないモノマー（重合性化合物）としてのメトキシトリエチレングリコールアクリレートを「ＭＴＥＧＡ」、脂環構造を有さないモノマー（重合性化合物）としてのｔ−ブチルアクリレートを「ＴＢＡ」、脂環構造を有さないモノマー（重合性化合物）としてのベンジルアクリレートを「ＢＡ」、脂環構造を有さないモノマー（重合性化合物）としてのアクリル酸２−（２−ヒドロキシエトキシ）エチルを「ＶＥＥＡ」、脂環構造を有さないモノマー（重合性化合物）としてのベンジルメタクリレートを「ＢＭ」、脂環構造を有さないモノマー（重合性化合物）としてのウレタンアクリレートを「ＵＡ」、塩基性高分子分散剤としてのＤＩＳＰＥＲＢＹＫ−１８２（ビックケミー社製、アミン価：１３ｍｇＫＯＨ／ｇ）を「Ｄ２」、塩基性高分子分散剤としてのＤＩＳＰＥＲＢＹＫ−２１５５（ビックケミー社製、アミン価：４８ｍｇＫＯＨ／ｇ）を「Ｄ５」、上記式（９）で表される化合物（物質Ａ）を「Ａ１」、下記式（１０）で表される化合物（物質Ａ）を「Ａ２」、下記式（１１）で表される化合物（物質Ａ）を「Ａ３」、下記式（１２）で表される物質Ａを「Ａ４」、Ｉｒｇａｃｕｒｅ  ８１９（チバ・ジャパン社製）を「ｉｃ８１９」、Ｓｐｅｅｄｃｕｒｅ  ＴＰＯ（ＡＣＥＴＯ社製）を「ｓｃＴＰＯ」、Ｓｐｅｅｄｃｕｒｅ  ＤＥＴＸ（Ｌａｍｂｓｏｎ社製）を「ｓｃＤＥＴＸ」、ＵＶ−３５００（ビックケミー社製）を「ＵＶ３５００」、ヒドロキノンモノメチルエーテルを「ＭＥＨＱ」、１，２−ヘキサンジオールを「１，２ＨＤ」、トリメチロールプロパンを「ＴＭＰ」、サーフィノール４６５（日信化学工業社製）を「Ｓ４６５」、トリエタノールアミンを「ＴＥＡ」、グリセリンを「ＧＬ」、ＬＨＰ−９６（楠本化成社製）を「ＬＨＰ」、ＬＦ−１９８４（楠本化成社製）を「ＬＦ」、ポリフロー４０１（日信化学工業社製）を「ＰＦ４０１」で示した。また、表中、実施例Ａ１５について、母粒子の構成材料の組成は、各元素の含有率を重量比で示した。また、振動式粘度計を用いて、ＪＩＳ  Ｚ８８０９に準拠して測定された前記各実施例の記録物製造用組成物（紫外線硬化型組成物）の２０℃における粘度は、いずれも、３ｍＰａ・ｓ以上１５ｍＰａ・ｓ以下の範囲内の値であった。また、前記各実施例の記録物製造用組成物（紫外線硬化型組成物）を構成する金属粉末に関して、それぞれ任意の１０個の金属粒子について観察を行い、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）を求め、これらの平均値を求めたところ、Ｓ１／Ｓ０の平均値は、いずれも、１９以上であった。また、Ｄ２、Ｄ５は、いずれも、塩基性で重合体構造を有するもの（塩基性高分子分散剤）である。また、金属粉末を含まない以外は前記各実施例の紫外線硬化型組成物と同様の組成を有する組成物を硬化させてなる厚さ１００μｍの硬化物の厚さ方向の可視光の透過率（波長：６００ｎｍの光の透過率）は、いずれも、９０％以上であった。
【０２４９】
【化３】
2016060814.tif 000004
【０２５０】
【化４】
2016060814.tif 000005
【０２５１】
【化５】
2016060814.tif 000006
【０２５２】
【表１】
2016060814.tif 000007
【０２５３】
【表２】
2016060814.tif 000008
【０２５４】
【表３】
2016060814.tif 000009
【０２５５】
［Ａ２］液滴吐出の安定性評価（吐出安定性評価）
前記各実施例および比較例の記録物製造用組成物を用いて、下記に示すような試験による評価を行った。
【０２５６】
まず、チャンバー（サーマルチャンバー）内に設置した液滴吐出装置および前記各実施例および比較例の記録物製造用組成物を用意し、ピエゾ素子の駆動波形を最適化した状態で、２５℃、５０％ＲＨの環境下で、各記録物製造用組成物について、液滴吐出ヘッドの各ノズルから、２００００００発（２００００００滴）の液滴の連続吐出を行った。その後、液滴吐出装置の運転を停止し、液滴吐出装置の流路に各記録物製造用組成物が充填された状態で、２５℃、５０％ＲＨの環境下に、３６０時間放置した。
【０２５７】
その後、液滴吐出ヘッドの各ノズルから、２５℃、５０％ＲＨの環境下で、４００００００発（４００００００滴）の液滴の連続吐出を行った。上記３６０時間放置した後の、液滴吐出ヘッドの中央部付近の指定したノズルから吐出された４００００００発の液滴について、着弾した各液滴の中心位置の中心狙い位置からのズレ量ｄの平均値を求め、以下の５段階の基準に従い、評価した。この値が小さいほど飛行曲がりの発生が効果的に防止されていると言える。
【０２５８】
Ａ：ズレ量ｄの平均値が０．０７μｍ未満。
Ｂ：ズレ量ｄの平均値が０．０７μｍ以上０．１４μｍ未満。
Ｃ：ズレ量ｄの平均値が０．１４μｍ以上０．１７μｍ未満。
Ｄ：ズレ量ｄの平均値が０．１７μｍ以上０．２１μｍ未満。
Ｅ：ズレ量ｄの平均値が０．２１μｍ以上。
【０２５９】
［Ａ３］記録物製造用組成物の周波数特性
チャンバー（サーマルチャンバー）内に設置した液滴吐出装置および前記各実施例および比較例の記録物製造用組成物を用意し、ピエゾ素子の駆動波形を最適化した状態で、２５℃、５０％ＲＨの環境下で、各記録物製造用組成物について、液滴吐出ヘッドの全ノズルから、ピエゾ素子の振動数（周波数）を変化させつつ、液滴吐出を行った。各周波数での液滴吐出時間は２０分間とした。２０分間の吐出後時点で未吐出のノズル数が全ノズル数の１％未満の周波数までを実使用可能な最高周波数として、実使用可能な周波数範囲を以下の４段階の基準に従い、評価した。この値が大きいほど周波数特性に優れていると言える。
【０２６０】
Ａ：１５ｋＨｚ以上。
Ｂ：１１ｋＨｚ以上１５ｋＨｚ未満。
Ｃ：５ｋＨｚ以上１１ｋＨｚ未満。
Ｄ：５ｋＨｚ未満。
【０２６１】
［Ａ４］記録物製造用組成物の保存安定性評価（長期安定性評価）
［Ａ４．１］分散性
前記各実施例および比較例の記録物製造用組成物について、４０℃の環境下に、６０日間放置した後、ろ過精度３μｍのカプセルフィルタ（ヤマシンフィルタ社製）にて１Ｌ通液した際の通液前後の濃度を測定し、分散不足による粗大粒子をフィルタろ過することによるロスを濃度の減少率で求め、以下の基準に従い、評価した。
【０２６２】
Ａ：インク濃度減少率が５％未満。
Ｂ：インク濃度減少率が５％以上１０％未満。
Ｃ：インク濃度減少率が１０％以上２０％未満。
Ｄ：インク濃度減少率が２０％以上４０％未満。
Ｅ：インク濃度減少率が４０％以上。
【０２６３】
［Ａ４．２］粘度の上昇率
前記各実施例および比較例の記録物製造用組成物について、４０℃の環境下に、６０日間放置した後、振動式粘度計を用いて、ＪＩＳ  Ｚ８８０９に準拠して測定された前記各実施例の記録物製造用組成物の２０℃における粘度を測定し、製造直後からの粘度の上昇率を求め、以下の基準に従い、評価した。
【０２６４】
Ａ：粘度の上昇率が５％未満。
Ｂ：粘度の上昇率が５％以上１０％未満。
Ｃ：粘度の上昇率が１０％以上１８％未満。
Ｄ：粘度の上昇率が１８％以上２３％未満。
Ｅ：粘度の上昇率が２３％以上、または、異物の発生が認められる。
【０２６５】
［Ａ５］硬化性
前記各実施例および比較例の記録物製造用組成物について、エプソン製インクジェットプリンター；ＰＭ８００Ｃへ導入し、記録媒体として三菱樹脂（株）製、ダイアホイル  Ｇ４４０Ｅ（厚さ３８μｍ）を用いて、インク量ｗｅｔ  ９ｇ／ｍ２にて、ベタ印刷を行い、印刷後、ただちにＬＥＤ−ＵＶランプ；フォセオン社製  ＲＸ  ｆｉｒｅｆｌｙ（ギャップ６ｍｍ  ピーク波長３９５ｎｍ  １０００ｍＷ／ｃｍ２）を用いて紫外線の照射を行い、記録物製造用組成物が硬化したか否かを確認し、以下の５段階の基準に従い、評価した。硬化したか否かは、綿棒にて表面をこすって、未硬化のインク組成物が付着しないか否かで判断した。なお、下記Ａ〜Ｅの照射量に該当するかどうかは、ランプを何秒照射したかによって算出できる。
【０２６６】
Ａ：２００ｍＪ/ｃｍ２未満の紫外線照射量にて硬化した。
Ｂ：２００ｍＪ/ｃｍ２以上３５０ｍＪ/ｃｍ２未満の紫外線照射量にて硬化した。
Ｃ：３５０ｍＪ/ｃｍ２以上５００ｍＪ/ｃｍ２未満の紫外線照射量にて硬化した。
Ｄ：５００ｍＪ/ｃｍ２以上１０００ｍＪ/ｃｍ２未満の紫外線照射量にて硬化した。
Ｅ：１０００ｍＪ/ｃｍ２以上の紫外線照射量にて硬化する。もしくはまったく硬化
しない。
【０２６７】
［Ａ６］記録物の製造
各実施例および比較例の記録物製造用組成物を用いて、それぞれ、以下のようにして、記録物としてのインテリアパネルを製造した。
【０２６８】
まず、記録物製造用組成物をインクジェット装置に投入した。
その後、ポリカーボネート（旭硝子社製、カーボグラス  ポリッシュ  ２ｍｍ厚）を用いて成形した曲面部を有する基材（記録媒体）上に、所定のパターンで、記録物製造用組成物を吐出した。
【０２６９】
その後、６０℃で５分間加熱した後、３６５ｎｍ、３８０ｎｍ、３９５ｎｍの波長に極大値を有するスペクトルの紫外線を、照射強度１６０ｍＷ／ｃｍ２を１０秒間照射し、基材上の記録物製造用組成物を硬化させ、記録物としてのインテリアパネルを得た。
【０２７０】
上記のような方法を用いて、各実施例および比較例の記録物製造用組成物を用いて、それぞれ、１０個のインテリアパネル（記録物）を製造した。
【０２７１】
また、基材として、ポリエチレンテレフタレート（三菱樹脂社製  ダイアホイル  Ｇ４４０Ｅ  ３８μｍ厚）を用いて成形したもの、低密度ポリエチレン（三井化学東セロ社製  Ｔ．Ｕ．Ｘ（Ｌ−ＬＤＰＥ）  ＨＣ−Ｅ  ＃８０）を用いて成形したもの、２軸延伸ポリプロピレン（三井化学東セロ社製  ＯＰ  Ｕ−１  ＃６０）を用いて成形したもの、硬質塩化ビニル（アクリサンデー社製  サンデーシート（透明）０．５ｍｍ厚）を用いて成形したものを用いた以外は、上記と同様にして、各実施例および比較例の記録物製造用組成物を用いて、それぞれ、１０個ずつのインテリアパネル（記録物）を製造した。
【０２７２】
［Ａ７］記録物の評価
上記のようにして得られた各記録物について、以下のような評価を行った。
【０２７３】
［Ａ７．１］記録物の外観評価
前記各実施例および比較例で製造した各記録物を目視により観察し、以下の７段階の基準に従い、評価した。
【０２７４】
Ａ：高級感に溢れる光沢感を有し、極めて優れた外観を有している。
Ｂ：高級感に溢れる光沢感を有し、非常に優れた外観を有している。
Ｃ：高級感のある光沢感を有し、優れた外観を有している。
Ｄ：高級感のある光沢感を有し、良好な外観を有している。
Ｅ：光沢感に劣り、外観がやや不良。
Ｆ：光沢感に劣り、外観が不良。
Ｇ：光沢感に劣り、外観が極めて不良。
【０２７５】
［Ａ７．２］光沢度
前記各実施例および比較例で製造した各記録物のパターン形成部について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
【０２７６】
Ａ：光沢度が３５０以上。
Ｂ：光沢度が２５０以上３５０未満。
Ｃ：光沢度が１５０以上２５０未満。
Ｄ：光沢度が１５０未満。
【０２７７】
［Ａ７．３］耐擦性
前記各実施例および比較例に係る記録物について、記録物の製造から４８時間経過した時点で、ＪＩＳ  Ｌ０８４９に準じ、学振式堅牢度試験機において５００ｇの荷重を載せて布擦りを３０回行い、上記［７．２］で述べたのと同様の方法により、布擦り後の記録物についても光沢度（煽り角度６０°）を測定し、布擦り前後での光沢度の低下率を求め、以下の基準に従い評価した。
【０２７８】
Ａ：光沢度の低下率が１０％未満。
Ｂ：光沢度の低下率が１０％以上２０％未満。
Ｃ：光沢度の低下率が２０％以上３０％未満。
Ｄ：光沢度の低下率が３０％以上５０％未満。
Ｅ：光沢度の低下率が５０％以上。
【０２７９】
これらの結果を表４に示す。なお、表４中、ポリカーボネート製の基材を用いて製造された記録物を「Ｍ１」、ポリエチレンテレフタレート製の基材を用いて製造された記録物を「Ｍ２」、低密度ポリエチレン製の基材を用いて製造された記録物を「Ｍ３」、２軸延伸ポリプロピレン製の基材を用いて製造された記録物を「Ｍ４」、硬質塩化ビニル製の基材を用いて製造された記録物を「Ｍ５」で示した。
【０２８０】
【表４】
2016060814.tif 000010
【０２８１】
表４から明らかなように、本発明の組成物（紫外線硬化型組成物）は、液滴の吐出安定性、保存安定性および硬化性に優れていた。また、本発明の記録物は、優れた光沢感、外観を有しており、パターン形成部の耐擦性にも優れていた。また、本発明の組成物（紫外線硬化型組成物）を用いることにより、記録媒体の種類によらず、安定的に優れた結果が得られた。これに対して、比較例では、満足な結果が得られなかった。
【０２８２】
（実施例Ｂ１）
［Ｂ１］印刷部形成用組成物（記録物製造用組成物）の製造
まず、表面が平滑なポリエチレンテレフタレート製のフィルム（表面粗さＲａが０．０２μｍ以下）を用意した。
【０２８３】
次に、このフィルムの一方の面の全体にシリコーンオイルを塗布した。
次に、シリコーンオイルを塗布した面側に、蒸着法により、Ａｌで構成された膜を形成した。
【０２８４】
次に、Ａｌの膜が形成されたポリエチレンテレフタレート製のフィルム（基材）を、ジエチレングリコールジエチルエーテル：９９質量部にフッ素系表面処理剤としてのＣＦ３（ＣＦ２）５（ＣＨ２）２Ｏ（Ｐ）（ＯＨ）２：１質量部を溶解してなる液体中に入れ、５５℃にて２７ｋＨｚの超音波振動を３時間付与した。これにより、Ａｌ製の母粒子にＣＦ３（ＣＦ２）５（ＣＨ２）２Ｏ（Ｐ）（ＯＨ）２による表面処理が施された鱗片状の粒子からなる金属粉末の分散液が得られた。
【０２８５】
このようにして得られた金属粉末の平均粒径は０．９μｍ、平均厚さは、３０ｎｍであった。
【０２８６】
次に、金属粉末の分散液を、ポリテトラフルオロエチレンで構成され球状の粒子からなるフッ素含有粉末（平均粒径：０．３μｍ）、脂環構造を有するモノマー（重合性化合物）としてのγ−ブチロラクトンアクリレート、脂環構造を有さないモノマー（重合性化合物）としてのフェノキシエチルアクリレート、下記式（９）で表される化学構造を有する物質Ａ、塩基性高分子分散剤としてのＤＩＳＰＥＲＢＹＫ−１８２（ビックケミー社製）、光重合開始剤としてのＩｒｇａｃｕｒｅ８１９（チバ・ジャパン社製）、光重合開始剤としてのＳｐｅｅｄｃｕｒｅ  ＴＰＯ（ＡＣＥＴＯ社製）、および、光重合開始剤としてのＳｐｅｅｄｃｕｒｅ  ＤＥＴＸ（Ｌａｍｂｓｏｎ社製）と混合することにより、印刷部形成用組成物（記録物製造用組成物）を得た。
【０２８７】
【化６】
2016060814.tif 000011
【０２８８】
［Ｂ２］記録物の製造
上記のようにして得られた印刷部形成用組成物を用いて、以下のようにして、記録物としてのインテリアパネルを製造した。
【０２８９】
まず、印刷部形成用組成物をインクジェット装置に投入した。
その後、ポリカーボネート（旭硝子社製、カーボグラス  ポリッシュ  ２ｍｍ厚）を用いて成形した曲面部を有する基材（記録媒体）上に、所定のパターンで、印刷部形成用組成物を吐出した。
【０２９０】
その後、６０℃で５分間加熱した後、３６５ｎｍ、３８０ｎｍ、３９５ｎｍの波長に極大値を有するスペクトルの紫外線を、照射強度１６０ｍＷ／ｃｍ２を１０秒間照射し、基材上の印刷部形成用組成物を硬化させ、記録物としてのインテリアパネルを得た。印刷部形成用組成物の液滴への紫外線の照射は、液滴が基材に着弾してから１．０秒後に開始した。形成された印刷部の最小厚さは、２０μｍ、印刷部の最大厚さは、２５μｍであった。
【０２９１】
（実施例Ｂ２〜Ｂ２０）
金属粉末の構成粒子およびフッ素含有粉末の構成粒子を、表５に示すような構成にするとともに、印刷部形成用組成物の調製に用いる原料の種類・比率を変更することにより、表６、表７に示すような組成となるようにした以外は、前記実施例Ｂ１と同様にして印刷部形成用組成物を調製し、記録媒体（基材）の構成材料を表５に示すようにし、印刷部形成用組成物の付与量を調整することにより印刷部の厚さを表５に示すようにした以外は、前記実施例Ｂ１と同様にして記録物を製造した。
【０２９２】
（比較例Ｂ１）
フッ素含有粉末を含まない組成とした以外は、前記実施例Ｂ１と同様にして印刷部形成用組成物を調製し、当該印刷部形成用組成物を用いた以外は、前記実施例Ｂ１と同様にして記録物を製造した。
【０２９３】
（比較例Ｂ２、Ｂ３）
印刷部形成用組成物の調製に用いる原料の種類・比率を変更することにより、表７に示すような組成となるようにした以外は、前記実施例Ｂ１と同様にして印刷部形成用組成物を調製し、当該印刷部形成用組成物を用いた以外は、前記実施例Ｂ１と同様にして記録物を製造した。
【０２９４】
（比較例Ｂ４〜Ｂ６）
金属粉末の構成粉末の母粒子として、ガスアトマイズ法を用いて製造された球形状のＡｌ粒子を用いた以外は、それぞれ、前記比較例Ｂ１〜Ｂ３と同様にして印刷部形成用組成物を調製し、当該印刷部形成用組成物を用いた以外は、前記実施例Ｂ１と同様にして記録物を製造した。
【０２９５】
前記各実施例および比較例について、記録物の製造に用いた印刷部形成用組成物に含まれる金属粉末およびフッ素含有粉末の構成、記録物の製造に用いた基材の構成材料を表５にまとめて示し、印刷部形成用組成物の組成および印刷部を平面視した際に、印刷部の表面に露出しているフッ素含有粉末の構成粒子の印刷部の単位面積当たりの数Ｎ［個／μｍ２］を表６、表７にまとめて示した。なお、表中、ポリカーボネートを「ＰＣ」、ポリエチレンテレフタレートを「ＰＥＴ」、２軸延伸ポリプロピレンを「ＰＰ」、硬質塩化ビニルを「ＰＶＣ」、フッ素系リン酸エステル化合物としてのＣＦ３（ＣＦ２）５（ＣＨ２）２Ｏ（Ｐ）（ＯＨ）２を「ＦＡＰ１」、フッ素系シラン化合物としての（ＣＦ３（ＣＦ２）７ＣＨ２ＣＨ２Ｓｉ（ＯＣ２Ｈ５）３）を「ＦＡＳ１」、フッ素系シラン化合物としての（ＣＦ３（ＣＦ２）５ＣＨ２ＣＨ２Ｓｉ（ＯＣ２Ｈ５）３）を「ＦＡＳ２」、フッ素系脂肪酸としてのＣＦ３（ＣＦ２）７（ＣＨ２）２ＣＯＯＨを「ＦＦＡ１」、フッ素系イソシアネートとしてのＣＦ３（ＣＦ２）７（ＣＨ２）２ＮＣＯを「ＩＳ１」、ポリテトラフルオロエチレンを「ＰＴＦＥ」、脂環構造を有するモノマー（重合性化合物）としてのγ−ブチロラクトンアクリレートを「ＢＬＡ」、脂環構造を有するモノマー（重合性化合物）としてのテトラヒドロフルフリルアクリレートを「ＴＨＦＡ」、脂環構造を有するモノマー（重合性化合物）としてのＮ−ビニルカプロラクタムを「ＶＣ」、脂環構造を有するモノマー（重合性化合物）としてのＮ−ビニルピロリドンを「ＶＰ」、脂環構造を有するモノマー（重合性化合物）としてのアクリロイルモルホリンを「ＡＭＯ」、脂環構造を有するモノマー（重合性化合物）としてのトリス（２−アクリロイルオキシエチル）イソシアヌレートを「ＴＡＯＥＩ」、脂環構造を有するモノマー（重合性化合物）としてのジシクロペンテニルオキシエチルアクリレートを「ＤＣＰＴｅＯＥＡ」、脂環構造を有するモノマー（重合性化合物）としてのアダマンチルアクリレートを「ＡＡ」、脂環構造を有するモノマー（重合性化合物）としてのジメチロールトリシクロデカンジアクリレートを「ＤＭＴＣＤＤＡ」、脂環構造を有するモノマー（重合性化合物）としてのジメチロールジシクロペンタンジアクリレートを「ＤＭＤＣＰＴＡ」、脂環構造を有するモノマー（重合性化合物）としてのジシクロペンテニルアクリレートを「ＤＣＰＴｅＡ」、脂環構造を有するモノマー（重合性化合物）としてのジシクロペンタニルアクリレートを「ＤＣＰＴａＡ」、脂環構造を有するモノマー（重合性化合物）としてのイソボルニルアクリレートを「ＩＢＡ」、脂環構造を有するモノマー（重合性化合物）としてのシクロヘキシルアクリレートを「ＣＨＡ」、脂環構造を有するモノマー（重合性化合物）としてのジアクリル化イソシアヌレートを「ＤＡＩ」、脂環構造を有するモノマー（重合性化合物）としてのトリアクリル化イソシアヌレートを「ＴＡＩ」、脂環構造を有するモノマー（重合性化合物）としてのγ−ブチロラクトンメタクリレートを「ＢＬＭ」、脂環構造を有するモノマー（重合性化合物）としてのテトラヒドロフルフリルメタクリレートを「ＴＨＦＭ」、脂環構造を有するモノマー（重合性化合物）としてのジシクロペンテニルオキシエチルメタクリレートを「ＤＣＰＴｅＯＥＭ」、脂環構造を有するモノマー（重合性化合物）としてのアダマンチルメタクリレートを「ＡＭ」、脂環構造を有するモノマー（重合性化合物）としてのペンタメチルピペリジルメタクリレートを「ＰＭＰＭ」、脂環構造を有するモノマー（重合性化合物）としてのテトラメチルピペリジルメタクリレートを「ＴＭＰＭ」、脂環構造を有するモノマー（重合性化合物）としての２−メチル−２−アダマンチル  メタクリレートを「ＭＡＭ」、脂環構造を有するモノマー（重合性化合物）としての２−エチル−２−アダマンチル  メタクリレートを「ＥＡＭ」、脂環構造を有するモノマー（重合性化合物）としてのメバロン酸ラクトン  メタクリレートを「ＭＬＭ」、脂環構造を有するモノマー（重合性化合物）としてのジシクロペンテニルメタクリレートを「ＤＣＰＴｅＭ」、脂環構造を有するモノマー（重合性化合物）としてのジシクロペンタニルメタクリレートを「ＤＣＰＴａＭ」、脂環構造を有するモノマー（重合性化合物）としてのイソボルニルメタクリレートを「ＩＢＭ」、脂環構造を有するモノマー（重合性化合物）としてのシクロヘキシルメタクリレートを「ＣＨＭ」、脂環構造を有するモノマー（重合性化合物）としてのシクロヘキサンスピロ−２−（１，３−ジオキソラン−４−イル）メチルアクリレートを「ＣＨＤＯＬＡ」、脂環構造を有するモノマー（重合性化合物）としての（２−メチル−２−エチル−１，３−ジオキソラン−４−イル）メチルアクリレートを「ＭＥＤＯＬＡ」、脂環構造を有さないモノマー（重合性化合物）としてのフェノキシエチルアクリレートを「ＰＥＡ」、脂環構造を有さないモノマー（重合性化合物）としてのジプロピレングリコールジアクリレートを「ＤＰＧＤＡ」、脂環構造を有さないモノマー（重合性化合物）としてのトリプロピレングリコールジアクリレートを「ＴＰＧＤＡ」、脂環構造を有さないモノマー（重合性化合物）としての２−ヒドロキシ３−フェノキシプロピルアクリレートを「ＨＰＰＡ」、脂環構造を有さないモノマー（重合性化合物）としての４−ヒドロキシブチルアクリレートを「ＨＢＡ」、脂環構造を有さないモノマー（重合性化合物）としてのエチルカルビトールアクリレートを「ＥＣＡ」、脂環構造を有さないモノマー（重合性化合物）としてのメトキシトリエチレングリコールアクリレートを「ＭＴＥＧＡ」、脂環構造を有さないモノマー（重合性化合物）としてのｔ−ブチルアクリレートを「ＴＢＡ」、脂環構造を有さないモノマー（重合性化合物）としてのベンジルアクリレートを「ＢＡ」、脂環構造を有さないモノマー（重合性化合物）としてのアクリル酸２−（２−ヒドロキシエトキシ）エチルを「ＶＥＥＡ」、脂環構造を有さないモノマー（重合性化合物）としてのベンジルメタクリレートを「ＢＭ」、脂環構造を有さないモノマー（重合性化合物）としてのウレタンアクリレートを「ＵＡ」、塩基性高分子分散剤としてのＤＩＳＰＥＲＢＹＫ−１８２（ビックケミー社製、アミン価：１３ｍｇＫＯＨ／ｇ）を「Ｄ２」、塩基性高分子分散剤としてのＤＩＳＰＥＲＢＹＫ−２１５５（ビックケミー社製、アミン価：４８ｍｇＫＯＨ／ｇ）を「Ｄ５」、上記式（９）で表される化合物（物質Ａ）を「Ａ１」、下記式（１０）で表される化合物（物質Ａ）を「Ａ２」、下記式（１１）で表される化合物（物質Ａ）を「Ａ３」、下記式（１２）で表される物質Ａを「Ａ４」、Ｉｒｇａｃｕｒｅ  ８１９（チバ・ジャパン社製）を「ｉｃ８１９」、Ｓｐｅｅｄｃｕｒｅ  ＴＰＯ（ＡＣＥＴＯ社製）を「ｓｃＴＰＯ」、Ｓｐｅｅｄｃｕｒｅ  ＤＥＴＸ（Ｌａｍｂｓｏｎ社製）を「ｓｃＤＥＴＸ」、ＵＶ−３５００（ビックケミー社製）を「ＵＶ３５００」、ヒドロキノンモノメチルエーテルを「ＭＥＨＱ」、ＬＨＰ−９６（楠本化成社製）を「ＬＨＰ」、ＬＦ−１９８４（楠本化成社製）を「ＬＦ」で示した。また、表中、実施例Ｂ１５について、母粒子の構成材料の組成は、各元素の含有率を重量比で示した。また、振動式粘度計を用いて、ＪＩＳ  Ｚ８８０９に準拠して測定された前記各実施例の記録物の製造に用いた印刷部形成用組成物の２０℃における粘度は、いずれも、３ｍＰａ・ｓ以上１５ｍＰａ・ｓ以下の範囲内の値であった。また、前記各実施例の記録物の製造に用いた印刷部形成用組成物を構成する金属粉末に関して、それぞれ任意の１０個の金属粒子について観察を行い、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）を求め、これらの平均値を求めたところ、Ｓ１／Ｓ０の平均値は、いずれも、１９以上であった。また、Ｄ２、Ｄ５は、いずれも、塩基性で重合体構造を有するもの（塩基性高分子分散剤）である。また、金属粉末を含まない以外は前記各実施例で用いた印刷部形成用組成物と同様の組成を有する組成物を硬化させてなる厚さ１００μｍの硬化物の厚さ方向の可視光の透過率（波長：６００ｎｍの光の透過率）は、いずれも、９０％以上であった。また、印刷部を平面視した際に、印刷部の表面に露出しているフッ素含有粉末の構成粒子の印刷部の単位面積当たりの数Ｎ［個／μｍ２］は、以下のようにして求めた。すなわち、印刷部について、１０μｍ角の正方形の領域（１００μｍ２の領域）を１０か所、ランダムに決定し、これらの領域について、走査型電子顕微鏡（ＳＥＭ）による観察で得られた画像において、印刷部の表面に露出しているフッ素含有粉末の構成粒子の数を数えることにより、印刷部の単位面積当たりにおいて、印刷部の表面に露出しているフッ素含有粉末の構成粒子の数を求め、これらの平均値（相加平均）をＮ［個／μｍ２］として求めた。なお、各実施例の記録物では、いずれも、前記１０か所の領域すべてにおいて、印刷部の表面に露出しているフッ素含有粉末の構成粒子の数は、０．２０個／μｍ２以上３．０個／μｍ２以下であり、前記のようにして求められた平均値から±５％の範囲に含まれる値であった。また、比較例２、５の記録物では、前記１０か所の領域すべてにおいて、印刷部の表面に露出しているフッ素含有粉末の構成粒子の数は、０．１８個／μｍ２以下であり、前記のようにして求められた平均値から±５％の範囲に含まれる値であった。比較例３、６の記録物では、前記１０か所の領域すべてにおいて、���刷部の表面に露出しているフッ素含有粉末の構成粒子の数は、３．２個／μｍ２以上であり、前記のようにして求められた平均値から±５％の範囲に含まれる値であった。また、前記各実施例の記録物は、いずれも、印刷部が、金属粉末の構成粒子よりも高く突出しているフッ素含有粉末の構成粒子を含むものであった。
【０２９６】
【化７】
2016060814.tif 000012
【０２９７】
【化８】
2016060814.tif 000013
【０２９８】
【化９】
2016060814.tif 000014
【０２９９】
【表５】
2016060814.tif 000015
【０３００】
【表６】
2016060814.tif 000016
【０３０１】
【表７】
2016060814.tif 000017
【０３０２】
［Ｂ３］記録物の評価
上記のようにして得られた各記録物について、以下のような評価を行った。
【０３０３】
［Ｂ３．１］記録物の外観評価
前記各実施例および比較例の各記録物を目視により観察し、以下の７段階の基準に従い、評価した。
【０３０４】
Ａ：高級感に溢れる光沢感を有し、極めて優れた外観を有している。
Ｂ：高級感に溢れる光沢感を有し、非常に優れた外観を有している。
Ｃ：高級感のある光沢感を有し、優れた外観を有している。
Ｄ：高級感のある光沢感を有し、良好な外観を有している。
Ｅ：光沢感に劣り、外観がやや不良。
Ｆ：光沢感に劣り、外観が不良。
Ｇ：光沢感に劣り、外観が極めて不良。
【０３０５】
［Ｂ３．２］光沢度
前記各実施例および比較例の各記録物の印刷部について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
【０３０６】
Ａ：光沢度が３００以上。
Ｂ：光沢度が２５０以上３００未満。
Ｃ：光沢度が１５０以上２５０未満。
Ｄ：光沢度が１５０未満。
【０３０７】
［Ｂ３．３］耐擦性
前記各実施例および比較例の記録物について、記録物の製造から４８時間経過した時点で、ＪＩＳ  Ｌ０８４９に準じ、学振式堅牢度試験機において５００ｇの荷重を載せて布擦りを３０回行い、上記［３．２］で述べたのと同様の方法により、布擦り後の記録物についても光沢度（煽り角度６０°）を測定し、布擦り前後での光沢度の低下率を求め、以下の基準に従い評価した。
【０３０８】
Ａ：光沢度の低下率が１０％未満。
Ｂ：光沢度の低下率が１０％以上２０％未満。
Ｃ：光沢度の低下率が２０％以上３０％未満。
Ｄ：光沢度の低下率が３０％以上５０％未満。
Ｅ：光沢度の低下率が５０％以上。
【０３０９】
［Ｂ４］記録物の製造に用いた組成物についての評価
記録物の製造に用いた印刷部形成用組成物について、以下のような評価を行った。
【０３１０】
［Ｂ４．１］液滴吐出の安定性評価（吐出安定性評価）
前記各実施例および比較例の記録物の製造に用いた印刷部形成用組成物について、下記に示すような試験による評価を行った。
【０３１１】
まず、チャンバー（サーマルチャンバー）内に設置した液滴吐出装置および前記各実施例および比較例の記録物の製造に用いた印刷部形成用組成物を用意し、ピエゾ素子の駆動波形を最適化した状態で、２５℃、５０％ＲＨの環境下で、各印刷部形成用組成物について、液滴吐出ヘッドの各ノズルから、２００００００発（２００００００滴）の液滴の連続吐出を行った。その後、液滴吐出装置の運転を停止し、液滴吐出装置の流路に各印刷部形成用組成物が充填された状態で、２５℃、５０％ＲＨの環境下に、３６０時間放置した。
【０３１２】
その後、液滴吐出ヘッドの各ノズルから、２５℃、５０％ＲＨの環境下で、４００００００発（４００００００滴）の液滴の連続吐出を行った。上記３６０時間放置した後の、液滴吐出ヘッドの中央部付近の指定したノズルから吐出された４００００００発の液滴について、ノズル面から５００μｍ離れた基材（記録媒体）に着弾した各液滴の中心位置の中心狙い位置からのズレ量ｄの平均値を求め、以下の５段階の基準に従い、評価した。この値が小さいほど飛行曲がりの発生が効果的に防止されていると言える。
【０３１３】
Ａ：ズレ量ｄの平均値が０．０７μｍ未満。
Ｂ：ズレ量ｄの平均値が０．０７μｍ以上０．１４μｍ未満。
Ｃ：ズレ量ｄの平均値が０．１４μｍ以上０．１７μｍ未満。
Ｄ：ズレ量ｄの平均値が０．１７μｍ以上０．２１μｍ未満。
Ｅ：ズレ量ｄの平均値が０．２１μｍ以上。
【０３１４】
［Ｂ４．２］印刷部形成用組成物の周波数特性
チャンバー（サーマルチャンバー）内に設置した液滴吐出装置および前記各実施例および比較例の記録物の製造に用いた印刷部形成用組成物を用意し、ピエゾ素子の駆動波形を最適化した状態で、２５℃、５０％ＲＨの環境下で、各印刷部形成用組成物について、液滴吐出ヘッドの全ノズルから、ピエゾ素子の振動数（周波数）を変化させつつ、液滴吐出を行った。各周波数での液滴吐出時間は２０分間とした。２０分間の吐出後時点で未吐出のノズル数が全ノズル数の１％未満の周波数までを実使用可能な最高周波数として、実使用可能な周波数範囲を以下の４段階の基準に従い、評価した。この値が大きいほど周波数特性に優れていると言える。
【０３１５】
Ａ：１５ｋＨｚ以上。
Ｂ：１１ｋＨｚ以上１５ｋＨｚ未満。
Ｃ：５ｋＨｚ以上１１ｋＨｚ未満。
Ｄ：５ｋＨｚ未満。
【０３１６】
［Ｂ４．３］印刷部形成用組成物の保存安定性評価（長期安定性評価）
［Ｂ４．３．１］沈降性（分散の安定性）
前記各実施例および比較例の記録物の製造に用いた印刷部形成用組成物について、４０℃の環境下に、６０日間放置した後、ろ過精度３μｍのカプセルフィルタ（ヤマシンフィルタ社製）にて１Ｌ通液した際の通液前後の濃度を測定し、分散不足による粗大粒子をフィルタろ過することによるロスを濃度の減少率で求め、以下の基準に従い、評価した。
【０３１７】
Ａ：インク濃度減少率が５％未満。
Ｂ：インク濃度減少率が５％以上１０％未満。
Ｃ：インク濃度減少率が１０％以上２０％未満。
Ｄ：インク濃度減少率が２０％以上４０％未満。
Ｅ：インク濃度減少率が４０％以上。
【０３１８】
［Ｂ４．３．２］粘度の上昇率
前記各実施例および比較例の記録物の製造に用いた印刷部形成用組成物について、６０℃の環境下に、２０日間放置した後、振動式粘度計を用いて、ＪＩＳ  Ｚ８８０９に準拠して測定された各印刷部形成用組成物の２０℃における粘度を測定し、製造直後からの粘度の上昇率を求め、以下の基準に従い、評価した。
【０３１９】
Ａ：粘度の上昇率が５％未満。
Ｂ：粘度の上昇率が５％以上１０％未満。
Ｃ：粘度の上昇率が１０％以上１８％未満。
Ｄ：粘度の上昇率が１８％以上２３％未満。
Ｅ：粘度の上昇率が２３％以上、または、異物の発生が認められる。
【０３２０】
［Ｂ４．４］硬化性
前記各実施例および比較例の記録物の製造に用いた印刷部形成用組成物について、エプソン製インクジェットプリンター；ＰＭ８００Ｃへ導入し、記録媒体として三菱樹脂（株）製、ダイアホイル  Ｇ４４０Ｅ（厚さ３８μｍ）を用いて、インク量ｗｅｔ  ９ｇ／ｍ２にて、ベタ印刷を行い、印刷後、ただちにＬＥＤ−ＵＶランプ；フォセオン社製  ＲＸ  ｆｉｒｅｆｌｙ（ギャップ６ｍｍ  ピーク波長３９５ｎｍ  １０００ｍＷ／ｃｍ２）を用いて紫外線の照射を行い、印刷部形成用組成物が硬化したか否かを確認し、以下の５段階の基準に従い、評価した。硬化したか否かは、綿棒にて表面をこすって、未硬化の印刷部形成用組成物が付着しないか否かで判断した。なお、下記Ａ〜Ｅの照射量に該当するかどうかは、ランプを何秒照射したかによって算出できる。
【０３２１】
Ａ：２００ｍＪ/ｃｍ２未満の紫外線照射量にて硬化した。
Ｂ：２００ｍＪ/ｃｍ２以上３５０ｍＪ/ｃｍ２未満の紫外線照射量にて硬化した。
Ｃ：３５０ｍＪ/ｃｍ２以上５００ｍＪ/ｃｍ２未満の紫外線照射量にて硬化した。
Ｄ：５００ｍＪ/ｃｍ２以上１０００ｍＪ/ｃｍ２未満の紫外線照射量にて硬化した。
Ｅ：１０００ｍＪ/ｃｍ２以上の紫外線照射量にて硬化する。もしくはまったく硬化
しない。
これらの結果を表８、表９に示す。
【０３２２】
【表８】
2016060814.tif 000018
【０３２３】
【表９】
2016060814.tif 000019
【０３２４】
表８から明らかなように、本発明の記録物は、優れた光沢感、外観を有しており、印刷部の耐擦性にも優れていた。また、表９から明らかなように、本発明の記録物の製造に用いた印刷部形成用組成物は、液滴の吐出安定性、保存安定性、硬化性等に優れていた。これに対して、比較例では、満足な結果が得られなかった。
【符号の説明】
【０３２５】
１０…記録物（印刷物）
１…記録媒体（基材）
２…印刷部（印刷層、記録層）
２１…金属粉末
２２…フッ素含有粉末
２３…バインダー
【図１】
2016060814.tif 000020
【図２】
2016060814.tif 000021